(57)【要約】【課題】撥水性に優れるとともに透明性、ヘーズ、硬度、強度、耐擦傷性、耐摩耗性、密着性等に優れた撥水性透明被膜付基材を提供する。【解決手段】基材、および該基材表面の撥水性透明被膜からなり、前記撥水性透明被膜が、平均粒子径（ＤA）１０〜１５０nmの範囲の異形金属酸化物粒子を含む金属酸化物粒子層と、該金属酸化物粒子層上のオーバーコート層とからなり、撥水性透明被膜表面が凹凸構造を有し、該凸部の平均高さ（ＴF）が３０〜５００ｎｍの範囲にあり、平均凸部間距離（ピッチ幅）（ＷF）が２０〜１０００ｎｍの範囲にあり、水との接触角が１００〜１８０°の範囲にあることを特徴とする撥水性透明被膜付基材。【選択図】なし【特許請求の範囲】
【請求項１】
基材、および該基材表面の撥水性透明被膜からなり、
前記撥水性透明被膜が、平均粒子径（ＤA）１０〜１５０nmの範囲の異形金属酸化物粒子を含む金属酸化物粒子層と、該金属酸化物粒子層上のオーバーコート層とからなり、
撥水性透明被膜表面が凹凸構造を有し、該凸部の平均高さ（ＴF）が３０〜５００ｎｍの範囲にあり、平均凸部間距離（ピッチ幅）（ＷF）が２０〜１０００ｎｍの範囲にあり、水との接触角が１００〜１８０°の範囲にあることを特徴とする撥水性透明被膜付基材。
【請求項２】
前記平均高さ（ＴF）と前記平均凸部間距離（ＷF）との比（ＴF）／（ＷF）が０．１〜１０の範囲にあることを特徴とする請求項１に記載の撥水性透明被膜付基材。
【請求項３】
前記凹凸構造の凸部の表面がさらに微細凹凸を有し、該微細凸部の平均高さ（ＴFF）が３〜５０ｎｍの範囲にあり、平均微細凸部間距離（ＷFF）が、前記凸部の平均凸部間距離（ＷF）よりも小さく、３〜５０ｎｍの範囲にあることを特徴とする請求項１または２に記載の撥水性透明被膜付基材。
【請求項４】
前記異形金属酸化物粒子が金平糖状金属酸化物粒子(A)および／またはクラスター状金属酸化物粒子(B)であることを特徴とする請求項１〜３のいずれかに記載の撥水性透明被膜付基材。
【請求項５】
前記金平糖状金属酸化物粒子(A)が、金属酸化物粒子の表面に疣状突起を有する金属酸化物粒子であって、画像解析法により測定された平均粒子径（ＤA）が１０〜１５０ｎｍの範囲にあることを特徴とする請求項４に記載の撥水性透明被膜付基材。
【請求項６】
前記疣状突起の平均高さ（Ｈ）と前記金平糖状金属酸化物粒子の平均粒子径（ＤA）との比（Ｈ）／（ＤA）が０．０３〜０．３の範囲にあることを特徴とする請求項５に記載の撥水性透明被膜付基材。
【請求項７】
前記金平糖状金属酸化物粒子(A)の表面粗度（ＳＡ1）／（ＳＡ2）が１．７〜５．０の範囲にあることを特徴とする請求項４〜６のいずれかに記載の撥水性透明被膜付基材。
（但し、（ＳＡ1）はＢＥＴ法により測定される比表面積であり、（ＳＡ2）は下記式（１）で表される等価球換算式で計算される比表面積であり、ｄは金平糖状金属酸化物粒子(A)の密度である。）
（ＳＡ2）＝６０００／（ＤA）ｘｄ・・・・・・（１）
【請求項８】
前記クラスター状金属酸化物粒子(B)が、平均粒子径(ＤB1)が１０〜１５０ｎｍの範囲にある金属酸化物粒子一次粒子の集合体粒子（二次粒子）であり、該二次粒子の平均粒子径(ＤB2)が２０〜５００ｎｍの範囲にあることを特徴とする請求項４に記載の撥水性透明被膜付基材。
【請求項９】
前記異形金属酸化物粒子が、ＳｉＯ2、ＺｒＯ2、ＣｅＯ2、ＷＯ3、ＴｉＯ2およびこれらの複合酸化物、混合物から選ばれる少なくとも１種であることを特徴とする請求項１〜８のいずれかに記載の撥水性透明被膜付基材。
【請求項１０】
前記異形金属酸化物粒子がＳｉＯ2であることを特徴とする請求項９に記載の撥水性透明被膜付基材。
【請求項１１】
前記オーバーコート層がフッ素含有化合物、アルキル基含有化合物、シリコーン系化合物の少なくとも１種を含んでなることを特徴とする請求項１に記載の撥水性透明被膜付基材。
【請求項１２】
前記オーバーコート層が下記式(2)で表される加水分解性有機ケイ素化合物の加水分解重縮合物を含んでなることを特徴とする請求項１１に記載の撥水性透明被膜付基材。
Ｒn-ＳiＸ4-n                 （２）
（但し、式中、Ｒは炭素数１〜１０の非置換または置換炭化水素基であって、互いに同一であっても異なっていてもよい。Ｘ：炭素数１〜４のアルコキシ基、水酸基、ハロゲン、水素、ｎ：１〜３の整数）
【請求項１３】
前記オーバーコート層が、さらに下記式(3)で表される加水分解性有機ケイ素化合物の加水分解重縮合物を含むことを特徴とする請求項１２に記載の撥水性透明被膜付基材。
ＳiＸ4                       （３）
（但し、式中、Ｘ：炭素数１〜４のアルコキシ基、水酸基、ハロゲン、水素）
【請求項１４】
前記オーバーコート層の形成量が、前記金属酸化物粒子層の金属酸化物粒子を固形分として１００重量部に対しオーバーコート層を固形分としてとして１〜１００重量部の範囲にあることを特徴とする請求項１に記載の水処理用撥水性被膜付基材。
【請求項１５】
前記基材と前記金属酸化物粒子層との間に接着層(a1)または前記金属酸化物粒子層と前記オーバーコート層との間に接着層(a2)を有することを特徴とする請求項１に記載の撥水性透明被膜付基材。
【請求項１６】
前記接着層(a1)および接着層(a2)が、下記式(4)で表される加水分解性有機ケイ素化合物の加水分解重縮合物であることを特徴とする請求項１５に記載の撥水性透明被膜付基材。
Ｒn-ＳiＸ4-n                （４）
（但し、式中、Ｒは炭素数１〜１０の非置換または置換炭化水素基であって、互いに同一であっても異なっていてもよい。Ｘ：炭素数１〜４のアルコキシ基、水酸基、ハロゲン、水素、ｎ：０〜１の整数）
【請求項１７】
前記異形金属酸化物粒子が下記式(5)で表される加水分解性有機ケイ素化合物で表面処理されていることを特徴とする請求項１または４のいずれかに記載の撥水性透明被膜付基材。
Ｒn-ＳiＸ4-n                 （５）
（但し、式中、Ｒは炭素数１〜１０のフッ素置換または非置換の炭化水素基であって、互いに同一であっても異なっていてもよい。Ｘ：炭素数１〜４のアルコキシ基、水酸基、ハロゲン、水素、ｎ：０〜３の整数）
【請求項１８】
下記の工程（ｂ）〜（ｄ）からなる、請求項１に記載の撥水性透明被膜付基材の製造方法；
（ｂ）基材上に、異形金属酸化物粒子分散液を塗布して金属酸化物粒子層を形成する工程
（ｃ）前記金属酸化物粒子層上に、オーバーコート層形成用塗布液を塗布してオーバーコート層を形成する工程
（ｄ）加熱処理する工程。
【請求項１９】
前記工程（ｂ）の前に、下記の工程（a1）を行うことを特徴とする請求項１８に記載の撥水性透明被膜付基材の製造方法；
（ａ１）基材表面上に接着層形成用塗布液を塗布して接着層(a1)を形成する工程。
【請求項２０】
前記工程（ｂ）の後に、下記の工程（a2）を行うことを特徴とする請求項１８に記載の撥水性透明被膜付基材の製造方法；
（ａ2）前記金属酸化物粒子層上に接着層形成用塗布液を塗布して接着層(a2)を形成する工程。
【請求項２１】
前記異形金属酸化物粒子分散液の濃度が、固形分として濃度が０．１〜１０重量％の範囲にあることを特徴とする請求項１８に記載の撥水性透明被膜付基材の製造方法。
【請求項２２】
前記工程（ｂ）にて形成した金属酸化物粒子層中の異形金属酸化物粒子を固形分として１００重量部に対して、オーバーコート層形成用塗布液を固形分として、１〜１００重量部となるように塗布することを特徴とする請求項１８に記載の撥水性透明被膜付基材の製造方法。
【発明の詳細な説明】
【技術分野】
【０００１】
本発明は、撥水性透明被膜付基材およびその製造方法に関する。特に、撥水性に優れるとともに透明性、ヘーズ、硬度、強度、耐擦傷性、耐摩耗性、密着性等に優れた撥水性透明被膜付基材およびその製造方法とに関する。
【背景技術】
【０００２】
一般に固体表面がフラクタル構造を有している場合、固体表面が親水的な場合には親水性が向上して超親水性を示し、逆に固体表面が疎水的な場合には撥水性が向上して超撥水性を示すことが知られている。
【０００３】
特許文献１（特開２００５−３４３０１６号公報）には、基材表面に超撥水性被膜を被覆した超撥水性被膜被覆物品において、超撥水性被膜が微粒子集合体からなる突起体及び撥水性膜を備えた、被膜の被覆領域において、突起体が存在する部分と存在しない部分とが混在し、かつ、突起体が存在する部分の被膜表面に突起体による凹凸が形成されている超撥水性被膜被覆物品が開示されている。
【０００４】
具体的には、三次元に結合したコロイダルシリカとアルキルアルコキシシランとフッ素を含有するアルキルアルコキシシランを混合し、撥水材料と珪素酸化物微粒子との共加水分解・縮重合物を調製し、これを撥水処理用分散液として用い、フローコート法にて塗布し、自然乾燥して超撥水処理ガラス基板を調製している。
【０００５】
また、特許文献２（ＷＯ２００３／０３９８５６号公報）には、基体と、基体の表面に形成された微小凹凸を有する下地膜と、下地膜の微小凹凸上に形成された撥水性皮膜とを含む超撥水性基体であって、撥水性皮膜の表面形状が、粒子状突起物と、粒子状突起物よりも基板の表面から測定した高さが高い柱状突起物とにより構成された超撥水性基体が開示されている。
【０００６】
その具体的製造方法は、テトラクロロシランのデカメチルシクロペンタシロキサン溶液を、シリカを主成分とする下地膜である凹凸下地膜形成用塗布液として調製し、別途、フッ素を含有するアルキルアルコキシシランのデカメチルシクロペンタシロキサン溶液を撥水処理剤として調製し、まず、自動車用ウインドシールドガラスの表面に凹凸下地膜形成用塗布液を塗布し、静置した後、撥水処理剤を塗布し、静置した後エチルアルコールで洗浄して表面の撥水処理剤を完全に洗い流し、（焼成することなく）自然乾燥して撥水処理されたウインドシールドガラスを調製している。
【０００７】
特許文献３（特開２００４−１３７１３７号公報）には、表面に微小凹凸を有した珪素酸化物を主成分とする皮膜が被覆された物品であって、微小凹凸は、微小突起および柱状突起により構成されていることを特徴とする皮膜被覆物品が開示されている。その製造方法として、クロルシリル基含有化合物を、シリコン油を主成分とする溶媒に溶解した塗布溶液を塗布することで、かかる構造を有する皮膜が形成できる旨開示されている。
【０００８】
特許文献４（特開平８−４０７４８号公報）には、ガラス基板と、基板の表面に、表面処理することなく成膜した状態でマイクロピット状表層、凹凸状表層、凸状表層のうち少なくとも１種以上の表層形状を呈している酸化物薄膜あるいは混合酸化物薄膜で成る下地層と、該下地層の上に、少なくともフルオロアルキルシランと、酸化アンチモンをドーパントとする酸化錫の粒子と、シリコーン化合物と、水と、有機溶媒からなる混合溶液に、酸をフルオロアルキルシラン１ｍｏｌに対して５×１０-4 ｍｏｌ 〜２×１０-2 ｍｏｌになるよう添加した撥水撥油液を塗布成膜した薄膜である撥水層とからなることを特徴とする撥水性ガラスが開示されている。
【０００９】
具体的には、シリカゾル（分子量約３，０００）とシリカゾル（分子量約１００，０００）を特定モル比での混合物のイソプロピルアルコール分散液を下地膜形成用のコーティング溶液として用いて下地層を形成し、別途、撥水撥油液として、シリカゾル（分子量約３，０００）のエタノール溶液と酸化アンチモンをドーパントとする酸化錫の粒子（粒子径２０ｎｍ）とソプロピルアルコールとヘプタデカトリデシルフルオロアルキルシラン、硝酸水溶液との混合物を塗布し、２５０℃で乾燥して撥水ガラスを調製している。
【先行技術文献】
【特許文献】
【００１０】
【特許文献１】特開２００５−３４３０１６号公報
【特許文献２】ＷＯ２００３／０３９８５６号公報
【特許文献３】特開２００４−１３７１３７号公報
【特許文献４】特開平８−４０７４８号公報
【発明の概要】
【発明が解決しようとする課題】
【００１１】
しかしながら、特許文献１の方法では、珪素酸化物微粒子が不均一に積層した被膜が形成され、表面に形成される凹凸が比較的大きく、被膜の基材への密着性、強度が不充分となり、撥水性の再現性が十分得られない場合があった。
【００１２】
また、特許文献２の方法では、下地膜形成成分、撥水処理剤の加水分解、重縮合が不十分となるためか、被膜の強度、硬度が充分得られない場合があり、撥水性も初期値は高いものの、摩耗等により大きく低下する場合があった。
【００１３】
さらに、特許文献３では、初期の接触角は超撥水性を示すものの、乾布を用いた耐摩耗試験後の接触角は大きく低下する問題があった。  特許文献４のように、自動車用ワイパーを用いた耐摩耗性試後の水に対する接触角の低下は小さいものの、初期接触角も耐摩耗性試後の接触角、耐候性試験後の接触角も約１１０〜１００程度と接触角が１５０℃以上の超撥水性は得られていない。
【００１４】
上記したように、用途・用法によっては、さらに撥水性の向上、撥水性膜の基材との密着性、耐摩耗性、耐擦傷性等の向上、加えて、これら性能を長期にわたって維持することが求められている。
【課題を解決するための手段】
【００１５】
本発明者等は、上記問題点に鑑み鋭意検討した結果、基材上に、特定の形状を有する異形金属酸化物粒子の層を形成し、該粒子層上に撥水性を有するオーバーコート層を形成すると、表面が凹凸を有し、かつ、該凸部の表面に微細な凹凸を有する透明な膜を形成することができ、該透明膜は撥水性が極めて高く、基材との密着性、耐摩耗性、耐擦傷性等の向上、加えて、これら性能を長期にわたって維持することが可能となることを見出した。
【００１６】
本発明に係る撥水性透明被膜付基材は、基材、および、該基材表面の撥水性透明被膜からなり、前記撥水性透明被膜が、平均粒子径（ＤA）１０〜１５０nmの範囲の異形金属酸化物粒子を含む金属酸化物粒子層と、該金属酸化物粒子層上のオーバーコート層とからなり、撥水性透明被膜表面が凹凸構造を有し、該凸部の平均高さ（ＴF）が３０〜５００ｎｍの範囲にあり、平均凸部間距離（ピッチ幅）（ＷF）が２０〜１０００ｎｍの範囲にあり、水との接触角が１００〜１８０°の範囲にあることを特徴としている。
【００１７】
前記平均高さ（ＴF）と前記平均凸部間距離（ＷF）との比（ＴF）／（ＷF）が０．１〜１０の範囲にあることが好ましい。
前記凹凸構造の凸部の表面がさらに微細凹凸を有し、該微細凸部の平均高さ（ＴFF）が３〜５０ｎｍの範囲にあり、平均凸部間距離（ＷFF）が、前記凸部の平均凸部間距離（ＷF）よりも小さく、３〜５０ｎｍの範囲にあることが好ましい。
【００１８】
前記異形金属酸化物粒子が金平糖状金属酸化物粒子(A)および／またはクラスター状金属酸化物粒子(B)であることが好ましい。
前記金平糖状金属酸化物粒子(A)が、金属酸化物粒子の表面に疣状突起を有する金属酸化物粒子であって、画像解析法により測定された平均粒子径（ＤA）が１０〜１５０ｎｍの範囲にあることが好ましい。
【００１９】
前記疣状突起の平均高さ（Ｈ）と前記金平糖状金属酸化物粒子の平均粒子径（ＤA）との比（Ｈ）／（ＤA）が０．０３〜０．３の範囲にあることが好ましい。
前記金平糖状金属酸化物粒子(A)の表面粗度（ＳＡ1）／（ＳＡ2）が１．７〜５．０の範囲にあることが好ましい。
（但し、（ＳＡ1）はＢＥＴ法により測定される比表面積であり、（ＳＡ2）は下記式（１）で表される等価球換算式で計算される比表面積であり、ｄは金平糖状金属酸化物粒子(A)の密度である。）
（ＳＡ2）＝６０００／（Ｄ2）ｘｄ・・・・・・（１）
前記クラスター状金属酸化物粒子(B)が、平均粒子径（ＤB1）が１０〜１５０ｎｍの範囲にある金属酸化物粒子一次粒子の集合体粒子（二次粒子）であり、該二次粒子の平均粒子径（ＤB2）が２０〜５００ｎｍの範囲にあることが好ましい。
【００２０】
前記異形金属酸化物粒子が、ＳｉＯ2、ＺｒＯ2、ＣｅＯ2、ＷＯ3、ＴｉＯ2およびこれらの複合酸化物、混合物から選ばれる少なくとも１種であることが好ましい。
前記異形金属酸化物粒子がＳｉＯ2であることが好ましい。
【００２１】
前記オーバーコート層がフッ素含有化合物、アルキル基含有化合物、シリコーン系化合物の少なくとも１種を含んでなることが好ましい。
前記オーバーコート層、が下記式(2)で表される加水分解性有機ケイ素化合物の加水分解重縮合物であることが好ましい。
Ｒn-ＳiＸ4-n                 （２）
（但し、式中、Ｒは炭素数１〜１０の炭化水素基であって、互いに同一であっても異なっていてもよい。Ｘ：炭素数１〜４のアルコキシ基、水酸基、ハロゲン、水素、ｎ：１〜３の整数）
【００２２】
前記オーバーコート層が、さらに下記式(3)で表される加水分解性有機ケイ素化合物の加水分解重縮合物を含むことが好ましい。
ＳiＸ4                       （３）
（但し、式中、Ｘ：炭素数１〜４のアルコキシ基、水酸基、ハロゲン、水素）
【００２３】
前記オーバーコート層の形成量が、前記金属酸化物粒子層の金属酸化物粒子を固形分として１００重量部に対しオーバーコート層を固形分としてとして１〜１００重量部の範囲にあることが好ましい。
【００２４】
前記基材と前記金属酸化物粒子層との間に接着層(a1)または前記金属酸化物粒子層と前記オーバーコート層との間に接着層(a2)を有することが好ましい。
前記接着層(a1)および接着層(a2)が、下記式(4)で表される加水分解性有機ケイ素化合物の加水分解重縮合物であることが好ましい。
Ｒn-ＳiＸ4-n                （４）
（但し、式中、Ｒは炭素数１〜１０の非置換または置換炭化水素基であって、互いに同一であっても異なっていてもよい。Ｘ：炭素数１〜４のアルコキシ基、水酸基、ハロゲン、水素、ｎ：０〜１の整数）
【００２５】
前記異形金属酸化物粒子が下記式(5)で表される加水分解性有機ケイ素化合物で表面処理されていることが好ましい。
Ｒn-ＳiＸ4-n                 （５）
（但し、式中、Ｒは炭素数１〜１０のフッ素置換または非置換の炭化水素基であって、互いに同一であっても異なっていてもよい。Ｘ：炭素数１〜４のアルコキシ基、水酸基、ハロゲン、水素、ｎ：０〜３の整数）
【００２６】
本発明に係る撥水性透明被膜付基材の製造方法は、下記の工程（ｂ）〜（ｄ）からなり、表面が凹凸構造を有し、該凸部の平均高さ（ＴF）が３０〜５００ｎｍの範囲にあり、平均凸部間距離（ピッチ幅）（ＷF）が２０〜１０００ｎｍの範囲にあり、水との接触角が１００〜１８０°の範囲にあることを特徴としている。
【００２７】
（ｂ）基材上に、異形金属酸化物粒子分散液を塗布して金属酸化物微粒子層を形成する工程
（ｃ）前記金属酸化物粒子層上に、オーバーコート層形成用塗布液を塗布してオーバーコート層を形成する工程
（ｄ）加熱処理する工程。
【００２８】
前記工程（ｂ）の前に、下記の工程（a1）を行うことが好ましい。
（ａ１）基材表面上に接着層形成用塗布液を塗布して接着層(a1)を形成する工程。
前記工程（ｂ）の後に、下記の工程（a2）を行うことが好ましい。
（ａ2）前記金属酸化物粒子層上に接着層形成用塗布液を塗布して接着層(a2)を形成する工程。
【００２９】
前記異形金属酸化物粒子分散液の濃度が、固形分として濃度が０．１〜１０重量％の範囲にあることが好ましい。
前記工程（ｂ）にて形成した金属酸化物粒子層中の異形金属酸化物粒子を固形分として１００重量部に対して、オーバーコート層形成用塗布液を固形分として、１〜１００重量部となるように塗布することが好ましい。
【発明の効果】
【００３０】
本発明では、基材上に、表面に微細な疣状突起を有する金属酸化物粒子あるいはクラスター状の金属酸化物粒子の層と、該金属酸化物粒子層上のオーバーコート層とからなり、表面に特定の大きさの凹凸を有し、さらにその凸部が微細な凹凸を有する撥水性透明被膜が形成されている。このような撥水性透明被膜は、従来より提案されていたフラクタル構造とは、規則性が低い点で、また凸部がさらに微細な凹凸を有する点で相違する。
【００３１】
その結果、本発明によれば、基材との密着性、透明性、硬度、耐擦傷性、耐摩耗性、ヘーズ等に優れた超撥水性の透明薄膜付基材が提供できる。この撥水性透明被膜付基材は、防水性能、耐薬品性能等を必要とする自動車、各種電子デバイス等に好適に採用することができる。また、水処理膜としても好適に採用することができる。
【発明を実施するための形態】
【００３２】
以下、まず、本発明に係る撥水性透明被膜付基材について説明する。
［撥水性透明被膜付基材］
本発明に係る撥水性透明被膜付基材は、基材と、基材上に形成され撥水性透明被膜とからなる。
【００３３】
基材
本発明に用いる基材としては、特に制限はなく、例えば、ガラス、ポリカーボネート、アクリル樹脂、ＰＥＴ、ＴＡＣ等のプラスチックシート、プラスチックフィルム等、プラスチックパネル等を用いることができる。
【００３４】
また、用途によっては繊維または布を用いることもできる。例えば、酢酸セルロース、トリ酢酸セルロース、硝酸セルロース、セルロース、ポリアクリロニトリル、ポリアミド、芳香族ポリアミド、ポリスルホン、ポリエーテルスルホン、ポリエチレンテレフタレート、ポリイミド、ポリエチレン、ポリプロピレン、ポリテトラフルオロエチレン、ポリフッ化ビニリデン、ポリ塩化ビニル、ポリビニルアルコール等の樹脂製繊維、布（不織布を含む）を好適に用いることができる。
【００３５】
また、例えば不織布上にロブースリーヤン法等でこれらの高分子を用いた非対称多孔質膜を形成したものも好適に用いることもできる。
また、これら基材は水処理用の膜として用いられる精密濾過（ＭＦ膜）、ＵＦ膜（限外濾過膜）、ＮＦ膜（ナノ濾過膜）、ＲＯ膜（逆浸透膜）等の数ｎｍ〜数μｍの範囲の細孔（以下、貫通孔ということがある）を有する従来公知の水処理膜と併用することができる。例えば、従来公知の水処理膜上に前記基材を圧着、積層コート等して併用することもできる。
【００３６】
撥水性透明被膜
撥水性透明被膜は、異形金属酸化物粒子からなる金属酸化物粒子層と、該金属酸化物粒子層上のオーバーコート層とからなる。
【００３７】
(i)金属酸化物粒子層
本発明の金属酸化物粒子層に用いる異形金属酸化物粒子としては、金平糖状金属酸化物粒子(A)またはクラスター状金属酸化物粒子が用いられる。
【００３８】
[金平糖状金属酸化物粒子(A)]
金平糖状金属酸化物粒子(A)は、金平糖形状の粒子であり、粒子の表面に多数の疣状突起を有している。
【００３９】
・平均粒子径(DA)
金平糖状金属酸化物粒子(A)の平均粒子径(DA)は１０〜１５０ｎｍ、さらには１０〜１３０ｎｍの範囲にあることが好ましい。
平均粒子径(DA)が小さいものは、疣状突起を有する粒子としては得ることが困難であり、得られたとしても突起が小さく、後述する所望の凹凸、微細凹凸が形成できず、最終的に得られる撥水性透明被膜の撥水性が不十分となる場合がある。
【００４０】
平均粒子径(DA)が大きすぎても、最終的に得られる撥水性透明被膜の強度、硬度、基材との密着性が不十分となる場合があり、またミー散乱によりヘーズや透明性（光透過率）が不十分となる場合がある。
【００４１】
金平糖状金属酸化物粒子(A)の平均粒子径(DA)は、走査型電子顕微鏡写真（ＳＥＭ）の画像解析により測定する。
具体的には、走査型電子顕微鏡により、写真撮影して得られる写真の投影図における、任意の５０個の粒子について、その最大径を測定し、その平均値を平均粒子径(DA)とした。
【００４２】
・疣状突起の平均高さ(H)
疣状突起の平均高さ(H)は０．３〜４５ｎｍ、さらには０．５〜４０ｎｍの範囲にあることが好ましい。
疣状突起の平均高さ(H)が小さいと、最終的に得られる撥水性透明被膜の撥水性が不十分となる場合がある。疣状突起の平均高さ(H)が４５ｎｍを超えると、疣状突起を有する粒子としては得ることが困難であり、得られたとしても１粒子あたりの疣状突起の数が少ないために、最終的に得られる撥水性透明被膜の微細凹凸が少なく、撥水性が不十分となる場合がある。
【００４３】
ここで、疣状突起の平均高さ(H)は、走査型電子顕微鏡（株式会社日立製作所製、Ｈ−８００）により、金平糖状金属酸化物粒子を倍率２５万倍で写真撮影して得られる写真投影図における、任意の金平糖状金属酸化物粒子５０個について、任意の疣状突起の頂点から疣状突起と球状粒子部分との接点までの距離を３箇所ずつ測定し、その平均値を算出し、疣状突起の平均高さ(H)とした。
【００４４】
金平糖状金属酸化物粒子(A)の疣状突起の平均高さ(H)と金平糖状金属酸化物粒子(A)の平均粒子径(DA)との比(H)／(DA)が０．０３〜０．３０、さらには０．０５〜０．２７の範囲にあることが好ましい。
【００４５】
前記比(H)／(DA)が小さいと、最終的に得られる撥水性透明被膜の撥水性が不十分となる場合がある。
前記比(H)／(DA)が大きすぎても、疣状突起を有する粒子としては得ることが困難であり、得られたとしても１粒子あたりの疣状突起の数が少ないために、最終的に得られる撥水性透明被膜の微細凹凸が少なく、撥水性が不十分となる場合がある。
【００４６】
疣状突起の形状は特に限定されないが、通常は円錐、半球状である。かかる疣状突起の断面円の平均直径は３〜５０ｎｍ、さらには３〜４０ｎｍの範囲にあることが好ましい。
疣状突起の平均直径が小さいものは、平均粒子径にもよるが、突起が破壊しやすい傾向にあり、平均直径が大きいものは、形成が困難となる。
【００４７】
金平糖状金属酸化物粒子(A)の疣状突起の断面円の平均直径(M)と金平糖状金属酸化物粒子(A)の平均粒子径(DA)との比(M)／（DA）が０．０２〜０．５、さらには０．０５〜０．４の範囲にあることが好ましい。
【００４８】
前記比(M)／(DA)がこの範囲にあると、本発明の機能を発揮する金平糖粒子となる。比(M)／(DA)が小さい、疣状突起が細いため、破壊しやすい傾向にあり、比(M)／(DA)が大きすぎると、疣状突起の数が少なくなり、所望の特性を発揮しないことがある。
【００４９】
粒子(A)は、その表面に多数の疣状突起を有する球状の微粒子であり、その構造は概ね金平糖に類似したものである。この様な多数の疣状突起を有する表面については表面粗度として、下記のように規定する。
金平糖状金属酸化物粒子(A)の表面粗度＝（ＳＡ1）／（ＳＡ2）
（但し、（ＳＡ1）はＢＥＴ法により測定される比表面積であり、（ＳＡ2）は下記式（１）で表される等価球換算式で計算される比表面積であり、ｄは金平糖状金属酸化物粒子(A)の密度であり、６０００は換算係数である。）
（ＳＡ2）＝６０００／（ＤA）×ｄ・・・・・・（１）
【００５０】
ここで比表面積は単位質量当りの表面積を示すから、表面粗度（ＳＡ1）／（ＳＡ2）の値については、粒子が球状であって、粒子表面が多くの疣状突起を有する程、（ＳＡ1）／（ＳＡ2）の値は大きくなり、一方、粒子表面の疣状突起が少なく、平滑であるほど、（ＳＡ1）／（ＳＡ2）の値は小さくなり、その値は１に近くなる。
【００５１】
本発明に用いる金平糖状金属酸化物粒子(A)表面粗度（ＳＡ1）／（ＳＡ2）は１．７〜５．０の範囲にあるものが望ましい。表面粗度が低いと、疣状突起の割合が少ないかあるいは、疣状突起自体が金平糖状金属酸化物粒子(A)の粒子径に比べて極めて小さくなり、球状微粒子に近くなる。
表面粗度が前記範囲を超えて大きい場合、調製が困難である。表面粗度の範囲としては、さらに１．８〜４．５の範囲にあることが好ましい。
【００５２】
・金平糖状金属酸化物粒子(A)の製造方法
平糖状金属酸化物粒子(A)の製造方法としては、疣状突起を有し、前記平均粒子径(DA)、表面粗度等を有する粒子が得られれば特に制限はないが、本出願人の出願による特開２００９−７８９３５号公報に開示した金平糖状複合シリカ微粒子の製造方法、これに準拠した製造方法は好適に採用することができる。
【００５３】
例えば、金平糖状金属酸化物粒子(A)の第１の製造方法は、粒子径が３〜１４０ｎｍのシード粒子（例えば、シリカ微粒子）が溶媒に分散してなるシード粒子分散液（シリカゾル）のｐＨを８〜１２、温度を概ね６０〜２００℃の範囲に調整し、１）金属酸化物（シリカを除く）の前駆体または２）該金属酸化物の前駆体および珪酸液の所定量を連続的にまたは断続的に添加することにより調製することができる。
【００５４】
金平糖状金属酸化物粒子(A)の第２の製造方法は、シリカ微粒子が溶媒に分散してなるシードシリカゾルのｐＨおよび温度を所定の範囲に調整し、１）金属過酸化物または２）金属過酸化物および珪酸液の所定量を一時に一括して全量添加することを特徴とする。
【００５５】
［クラスター状金属酸化物粒子(B)］
クラスター状金属酸化物粒子(B)は、金属酸化物粒子の一次粒子が多数集合した二次粒子である。このため、クラスター状金属酸化物粒子(B)の表面は、前記金平糖状金属酸化物粒子(A)の疣状突起と類似した球状表面の凸部を有している。
【００５６】
クラスター状金属酸化物粒子(B)を構成する一次粒子は平均粒子径（ＤB1）が１０〜１５０ｎｍ、さらには１０〜１３０ｎｍの範囲にあることが好ましい。
一次粒子の平均粒子径（ＤB1）が小さいと、二次粒子を形成したときに、前記凸部が小さく、表面が平滑な球状粒子に近くなるため後述する所望の凹凸、微細凹凸が形成できず、最終的に得られる撥水性透明被膜の撥水性が不十分となる場合がある。
【００５７】
一次粒子の平均粒子径（ＤB1）が大きすぎても、二次粒子を形成したときに、形成される凸部自体が大きく、後述する微細凹凸が所定範囲より大きいものとなる場合があり、充分な撥水性が得られない場合がある。
【００５８】
二次粒子の平均粒子径（ＤB2）は２０〜５００ｎｍ、さらには２０〜４００ｎｍの範囲にあることが好ましい。
二次粒子の平均粒子径（ＤB2）が小さいと、後述する所望の凹凸、微細凹凸が形成できず、最終的に得られる撥水性透明被膜の撥水性が不十分となる場合がある。
【００５９】
クラスター状金属酸化物粒子(B)の平均粒子径（ＤB2）が大きすぎても、後述する所望の高さの凸部および所望の凸部間距離（ピッチ幅）を有する撥水性被膜が得られず、撥水性透明被膜の撥水性が不十分となる場合がある。
【００６０】
なお、クラスター状金属酸化物粒子(B)には、前記した金平糖状金属酸化物粒子(A)を一次粒子と見做し、これらが多数集合した粒子をクラスター状金属酸化物粒子(B)と見做し、平均粒子径（ＤB1）および平均粒子径（ＤB2）の要件を満たす粒子が含まれる。
【００６１】
クラスター状金属酸化物粒子(B)の平均粒子径（ＤB2）は、前記金平糖状金属酸化物粒子(A)と同様に、走査型電子顕微鏡写真の画像解析により測定する。
具体的には、走査型電子顕微鏡により、写真撮影して得られる写真の投影図における、任意の５０個の粒子について、その最大径を測定し、その平均値を平均粒子径（ＤB2）とする。
【００６２】
また、クラスター状金属酸化物粒子(B)を構成する一次粒子の平均一次粒子径（ＤB1）は、写真観察により、１個のクラスター状金属酸化物粒子(B)について、写真の中央部に観察される複数の凸部を一次粒子と見做してその径を測定して平均値を求め、この操作を異なる任意の９個のクラスター状金属酸化物粒子(B)について行い、その平均値とした。
【００６３】
・クラスター状金属酸化物粒子(B)の製造方法
本発明に用いることのできるクラスター状金属酸化物粒子(B)の製造方法としては、所定の平均粒子径を有する一次粒子が容易に離散しない程度に凝集、あるいは結合したクラスター状金属酸化物粒子(B)が得られれば特に制限はないが、具体的には以下のような方法が挙げられる。
【００６４】
例えば、平均粒子径が前記平均一次粒子径（ＤB1）の前記範囲にある金属酸化物粒子の水分散液を塩の存在下で水熱処理する方法が挙げられる。
このとき、塩としては、硫酸マグネシウム、塩化マグネシウム、硝酸マグネシウム、塩化カルシウム、硝酸カルシウム等の塩が好適に用いることができる。また、このときの金属酸化物粒子水分散液の濃度は概２〜２０重量％の範囲にあり、水熱処理温度は概８０〜１２０℃の範囲にあることが好ましい。
【００６５】
金平糖状金属酸化物粒子(A)およびクラスター状金属酸化物粒子(B)の異形金属酸化物粒子は、ＳｉＯ2、ＺｒＯ2、ＣｅＯ2、ＷＯ3、ＴｉＯ2およびこれらの複合酸化物、混合物から選ばれる少なくとも１種であることが好ましい。
【００６６】
なかでも、ＳｉＯ2は所望の形状を有する異形金属酸化物粒子が得られやすく、分散性が良く、経済性にも優れているので好適に採用することができる。
前記異形金属酸化物粒子は下記式(5)で表される加水分解性有機ケイ素化合物で表面処理されていることが好ましい。
Ｒn-ＳiＸ4-n                 （５）
（但し、式中、Ｒは炭素数１〜１０のフッ素置換または非置換の炭化水素基であって、互いに同一であっても異なっていてもよい。Ｘ：炭素数１〜４のアルコキシ基、水酸基、ハロゲン、水素、ｎ：０〜３の整数）
【００６７】
加水分解性有機珪素化合物としては、テトラメトキシシラン、テトラエトキシシラン、テトラプロポキシシラン、テトラブトキシシラン、メチルトリメトキシシラン、ジメチルジメトキシシラン、フェニルトリメトキシシラン、ジフェニルジメトキシシラン、メチルトリエトキシシラン、ジメチルジエトキシシラン、フェニルトリエトキシシラン、ジフェニルジエトキシシラン、イソブチルトリメトキシシラン、ビニルトリメトキシシラン、ビニルトリエトキシシラン、ビニルトリス（βメトキシエトキシ）シラン、3,3,3−トリフルオロプロピルトリメトキシシラン、メチル-3,3,3−トリフルオロプロピルジメトキシシラン、β−（3,4-エポキシシクロヘキシル）エチルトリメトキシシラン、γ-グリシドキシプロピルトリメトキシシラン、γ-グリシドキシプロピルトリエトキシシラン、γ−（β−グリシドキシエトキシ）プロピルトリメトキシシラン、γ-（メタ）アクリロオキシプロピルトリメトキシシラン、γ-（メタ）アクリロオキシプロピルトリエトキシシラン、ブチルトリメトキシシラン、イソブチルトリエトキシシラン、へキシルトリエトキシシラオクチルトリエトキシシラン、デシルトリエトキシシラン、ブチルトリエトキシシラン、-ウレイドイソプロピルプロピルトリエトキシシラン、Ｎ−β（アミノエチル）γ-アミノプロピルメチルジメトキシシラン、Ｎ−β（アミノエチル）γ-アミノプロピルトリメトキシシラン、Ｎ-フェニル-γ-アミノプロピルトリメトキシシラン、γ-メルカプトプロピルトリメトキシシラン、トリメチルシラノール、メチルトリクロロシラン等およびこれらの混合物が挙げられる。
【００６８】
加水分解性有機珪素化合物での表面処理方法としては、従来公知の方法を採用することができ、例えば、異形金属酸化物粒子のアルコール分散液に所定量の加水分解性有機珪素化合物と必要量の水を加え、必要に応じて加水分解触媒として酸またはアルカリを加え、さらに必要に応じて加熱する方法が挙げられる。
【００６９】
異形金属酸化物粒子の加水分解性有機ケイ素化合物での表面処理量は、異形金属酸化物粒子を固形部として１００重量部に対し加水分解性有機ケイ素化合物をＲn−ＳｉＯ(4-n)/2として０．１〜２００重量部、さらには０．５〜１００重量部の範囲にあることが好ましい。
【００７０】
表面処理量が少ない場合は、分散性が不充分な場合があり、透明被膜を形成した際に粒子同士が凝集してヘーズが発生したり、着性や硬度が不十分となる場合がある。表面処理量が多すぎる場合、得られる透明被膜表面の凹凸、特に微細凹凸が減少し、撥水性が不十分となる場合がある。
【００７１】
また、前記加水分解性有機珪素化合物以外に他の加水分解性有機金属化合物を同様に用いることもできる。
加水分解性有機金属化合物としては、加水分解性有機アルミニウム化合物、加水分解性有機ジルコミニウム化合物、加水分解性有機チタニウム化合物等が挙げられる。表面処理量も、有機ケイ素化合物と同様であり、金属酸化物に換算した重量が同様の範囲となるように処理する。
【００７２】
異形金属酸化物粒子の加水分解性有機ケイ素化合物で表面処理量が前記範囲にあると、分散性が高く、後述するオーバーコート層あるいは接着層(a1)または接着層(a2)との結合が促進され、最終的に強度、硬度、ヘーズ等に優れた撥水性透明被膜付基材を得ることができる。
【００７３】
金属酸化物微粒子層の厚みは、３０〜５００ｎｍ、さらには５０〜４００ｎｍの範囲にあることが望ましい。金属酸化物微粒子層の厚みが薄いと、撥水性が不十分となる場合があり、一方、金属酸化物微粒子層の厚みが厚すぎても、ヘーズが発生したり、密着性、膜の強度が不十分となる場合がある。
【００７４】
(ii)接着層
前記基材と前記金属酸化物粒子層との間に接着層(a1)、および／または前記金属酸化物粒子層と後述するオーバーコート層との間に接着層(a2)を有することが好ましい。
これによって、基材と金属酸化物粒子層との密着性、金属酸化物粒子層とオーバーコート層との密着性より高めることが可能となる。
【００７５】
接着層(a1)または(a2)としては、金属酸化物粒子層、さらにはオーバーコート層との密着性より高めることができれば特に制限はないが、有機樹脂系の接着層を形成してもよく、無機酸化物系の接着層を形成してもよい。
【００７６】
具体的には、有機樹脂系の接着層を形成する場合は、基材と金属酸化物粒子層、さらにはオーバーコート層との密着性を向上できれば特に制限は無く、従来公知の有機樹脂系接着用樹脂を用いることができ、例えば、ポリエステル樹脂、ポリカーボネート樹脂、ポリアミド樹脂、ポリイミド樹脂、ポリフェニレンオキサイド樹脂、熱可塑性アクリル樹脂、塩化ビニル樹脂、酢酸ビニル樹脂、シリコーンゴムなどの熱可塑性樹脂、ウレタン樹脂、メラミン樹脂、ケイ素樹脂、ブチラール樹脂、フェノール樹脂、エポキシ樹脂、不飽和ポリエステル樹脂、熱硬化性アクリル樹脂などの熱硬化性樹脂などが挙げられる。さらにはこれら樹脂の２種以上の共重合体や変性体であってもよい。
【００７７】
これらの樹脂は、エマルジョン樹脂、水溶性樹脂、親水性樹脂であってもよい。さらに、あるいは紫外線硬化樹脂や電子線硬化性樹脂を使用してもよい。なお、熱硬化性樹脂の場合、硬化触媒が含まれていてもよい。
【００７８】
好ましくは、有機樹脂接着層形成成分として、具体的にはシリル基、水酸基、アミノ基、カルボキシル基、スルホ基等の官能基を有する多官能(メタ)アクリル酸エステル樹脂を使用することが可能である。
【００７９】
有機樹脂接着層形成成分として、具体的にはヘキサエリスリトールトリペンタアクリレート、ペンタエリスリトールトリアクリレート、ジエチルアミノメチルメタクリレート、ジメチルアミノメチルメタクリレート、２−ヒドロキシ−３−アクリロイロキシプロピルアクリレート、メトキシトリエチレングリコールジメタクリレート、ブトキシジエチレングリコールメタクリレート等のポリアクリル系樹脂、ポリビニルアルコールまたはその変性体（カチオン変性、アニオン変性、シラノール変性）、澱粉またはその変性体（酸化、エーテル化）、ゼラチンまたはその変性体、カゼインまたはその変性体、カルボキシメチルセルロース、アラビヤゴム、ヒドロキシエチルセルロース、ヒドロキシプロピルメチルセルロースなどのセルロース誘導体、ＳＢＲラテックス、ＮＢＲラテックス、メチルメタクリレート−ブタジエン共重合体などの共役ジエン系共重合体ラテックス、官能基変性重合体ラテックス、エチレン酢酸ビニル共重合体などのビニル系共重合体ラテックス、ポリビニルピロリドン、無水マレイン酸またはその共重合体、アクリル酸エステル共重合体およびこれらの混合物あるいはこれら樹脂の２種以上の共重合体や変性体であってもよい。
【００８０】
また、ビニル基、ウレタン基、エポキシ基、（メタ）アクリロイル基等の官能基を有する多官能(メタ)アクリル酸エステル樹脂およびエマルジョン系微粒子も好適に採用可能である。具体的にはペンタエリスリトールテトラアクリレート、トリメチロールプロパントリ（メタ）アクリレート、ペンタエリスリトールテトラアクリレート、ジトリメチロールプロパンテトラ（メタ）アクリレート、ジペンタエリスリトールヘキサアクリレート、メチルメタクリレート、エチルメタクリレート、ブチルメタクリレート、イソブチルメタクリレート、２−エチルヘキシルメテクリレート、イソデシルメテクリレート、n-ラウリルアクリレート、ｎ−ステアリルアクリレート、１，６−ヘキサンジオールジメタクリレート、パーフルオロオクチルエチルメタクリレート、トリフロロエチルメテクリレート、ウレタンアクリレート、アクリル系架橋共重合体微粒子、ウレタン系架橋共重合体微粒子、アクリル−ウレタン系架橋共重合体微粒子等およびこれらの混合物が挙げられる。
【００８１】
無機酸化物系の接着層を形成する場合、シリカゾル、シリカアルミナゾル、アンチモンドープ酸化錫（ＡＴＯ）ゾル、錫ドープ酸化インジウム（IＴＯ）ゾル等のゾルの他、ケイ酸アルカリ水溶液をイオン交換樹脂等で脱アルカリして得られる酸性ケイ酸液、有機珪素化合物あるいはこれらの加水分解物による無機酸化物を用いることができる。
【００８２】
なかでも、シリカゾル、ケイ酸アルカリをイオン交換樹脂で脱アルカリして得られる酸性珪酸酸液、加水分解性有機ケイ素化合物に由来するシリカが好適である。
特に、下記式(4)で表される加水分解性有機ケイ素化合物の加水分解重縮合物であるシリカ系接着層が好ましい。
Ｒn-ＳiＸ4-n                （４）
（但し、式中、Ｒは炭素数１〜１０の非置換または置換炭化水素基であって、互いに同一であっても異なっていてもよい。Ｘ：炭素数１〜４のアルコキシ基、水酸基、ハロゲン、水素、ｎ：０〜１の整数）
【００８３】
ここで、加水分解重縮合物とは、後述する製造工程で、加水分解性有機ケイ素化合物、これらの部分加水分解物、加水分解物であったものが加熱処理によって重縮合したものであることを意味している。
【００８４】
このような加水分解性有機ケイ素化合物としては、テトラメトキシシラン、テトラエトキシシラン、テトラプロポキシシシラン、テトラブトキシシラン、メチルトリメトキシシラン、ジメチルジメトキシシラン、フェニルトリメトキシシラン、ジフェニルジメトキシシラン、メチルトリエトキシシラン、ジメチルジエトキシシラン、フェニルトリエトキシシラン、ジフェニルジエトキシシラン、イソブチルトリメトキシシラン、ビニルトリメトキシシラン、ビニルトリエトキシシラン、ビニルトリス（βメトキシエトキシ）シラン、3,3,3−トリフルオロプロピルトリメトキシシラン、メチル-3,3,3−トリフルオロプロピルジメトキシシラン、β−（3,4-エポキシシクロヘキシル）エチルトリメトキシシラン、γ-グリシドキシプロピルトリメトキシシラン、γ-グリシドキシプロピルトリメトキシシラン、γ-グリシドキシプロピルトリエトキシシラン、γ-グリシドキシプロピルトリエトキシシラン、γ−（β−グリシドキシエトキシ）プロピルトリメトキシシラン、γ-（メタ）アクリロオキシプロピルトリメトキシシラン、γ-（メタ）アクリロオキシプロピルトリメトキシシラン、γ-（メタ）アクリロオキシプロピルトリエトキシシラン、γ-（メタ）アクリロオキシプロピルトリエトキシシラン、ブチルトリメトキシシラン、イソブチルトリエトキシシラン、ヘキシルトリエトキシシラオクチルトリエトキシシラン、デシルトリエトキシシラン、ブチルトリエトキシシラン、イソブチルトリエトキシシラン、ヘキシルトリエトキシシラン、オクチルトリエトキシシラン、デシルトリエトキシシラン、3-ウレイドイソプロピルプロピルトリエトキシシラン、パーフルオロオクチルエチルトリメトキシシラン、パーフルオロオクチルエチルトリエトキシシラン、パーフルオロオクチルエチルトリイソプロポキシシラン、トリフルオロプロピルトリメトキシシラン、Ｎ−β（アミノエチル）γ-アミノプロピルメチルジメトキシシラン、Ｎ−β（アミノエチル）γ-アミノプロピルトリメトキシシラン、Ｎ-フェニル-γ-アミノプロピルトリメトキシシラン、γ-メルカプトプロピルトリメトキシシラン、トリメチルシラノール、メチルトリクロロシラン等およびこれらの混合物が挙げられる。
【００８５】
なかでも、ｎ＝０（４官能）の加水分解性有機ケイ素化合物、またはｎ＝０（４官能）の加水分解性有機ケイ素化合物とｎ＝１（３官能）の加水分解性有機ケイ素化合物との混合物を用いると、基材との密着性、強度、硬度等に優れ、オーバーコート層との接着性も増し、最終的に強度、硬度、撥水性に優れた撥水性被膜付基材を得ることができ、水処理に好適に用いることができる。
【００８６】
接着層(a1)または(a2)の形成量は金属酸化物粒子層中の異形金属酸化物粒子を酸化物換算し１００重量部に対し、接着層を固形分として１〜２００重量部、さらには１０〜１９０重量部の範囲にあることが好ましい。
【００８７】
接着層の形成量が少ないと、基材と金属酸化物粒子層との接着性、金属酸化物粒子層とオーバーコート層との接着性が不充分となる場合がある。
接着層(a1)の形成量が多すぎると、金属酸化物粒子層の凹凸が小さくなる場合があり、最終的に得られる撥水性被膜の撥水性が不充分となる場合がある。
【００８８】
接着層(a2)の形成量が多すぎると、金属酸化物粒子層と金属酸化物粒子層表面の凹凸および微細凹凸が小さくなる場合があり、最終的に得られる撥水性被膜の撥水性が不充分となる場合がある。
【００８９】
(iii)オーバーコート層
前記金属酸化物粒子層上に、前記接着層(a2)を形成した場合には接着層(a2)上にオーバーコート層が形成されている。
【００９０】
オーバーコート層としては、金属酸化物粒子層と結合し、撥水性を向上できれば特に制限はないが、フッ素含有化合物、アルキル基含有化合物、シリコーン系化合物の少なくとも１種を含んでなることが好ましい。
【００９１】
フッ素含有化合物としては、パーフルオロオクチルエチルトリメトキシシラン、パーフルオロオクチルエチルトリエトキシシラン、パーフルオロオクチルエチルトリイソプロポキシシラン、トリフルオロプロピルトリメトキシシラン等のシラン誘導体、１Ｈ，１Ｈ，２Ｈ，２Ｈ−パーフルオロ−ｎ−ヘキシルホスホン酸、１Ｈ，１Ｈ，２Ｈ，２Ｈ−パーフルオロ−ｎ−オクチルホスホン酸、１Ｈ，１Ｈ，２Ｈ，２Ｈ−パーフルオロ−ｎ−デシルホスホン酸等のホスホン酸誘導体、フロロテクノロジー製のフロロサーフ、ＮＯＤＡＳＣＲＥＥＮ製のＩＮＴシリーズ等が挙げられる。
【００９２】
アルキル基含有化合物としては、１０−カルボキシデシルホスホン酸、１１−ヒドロキシウンデシルホスホン酸、１１−（ナフタレン−２−イルオキシ）ウンデシルホスホン酸、１１−[２［２−（２−メトキシエトキシ）エトキシ］エトキシ]ウンデシルホスホン酸、オクタデシルホスホン酸、１１−フタルイミドウンデシルホスホン酸等が挙げられる。
【００９３】
シリコーン系化合物としては、信越化学製の変性反応性シリコーン、モメンティブ製の変性反応性シリコーン等が挙げられる。このとき、変性反応性シリコーンは、官能基としてアクリル基・（メタ）アクリロキシ基、エポキシ基、シラノール基、フェノール基、カルボキシル基等を含むものが好ましい。
【００９４】
本発明では、下記式(2)で表される加水分解性有機ケイ素化合物の加水分解重縮合物を用いることが好ましい。
Ｒn-ＳiＸ4-n                （２）
（但し、式中、Ｒは炭素数１〜１０の炭化水素基であって、互いに同一であっても異なっていてもよい。Ｘ：炭素数１〜４のアルコキシ基、水酸基、ハロゲン、水素、ｎ：１〜３の整数）
【００９５】
ここで、加水分解性有機ケイ素化合物の加水分解重縮合物とは、後述する製造工程で、加水分解性有機ケイ素化合物、これらの部分加水分解物、加水分解物であったものが加熱処理によって重縮合したものであることを意味している。
【００９６】
このような加水分解性有機ケイ素化合物としては、メチルトリメトキシシラン、ジメチルジメトキシシラン、フェニルトリメトキシシラン、ジフェニルジメトキシシラン、メチルトリエトキシシラン、ジメチルジエトキシシラン、フェニルトリエトキシシラン、ジフェニルジエトキシシラン、イソブチルトリメトキシシラン、ビニルトリメトキシシラン、ビニルトリエトキシシラン、ビニルトリス（βメトキシエトキシ）シラン、3,3,3−トリフルオロプロピルトリメトキシシラン、メチル-3,3,3−トリフルオロプロピルジメトキシシラン、β−（3,4-エポキシシクロヘキシル）エチルトリメトキシシラン、γ-グリシドキシプロピルトリメトキシシラン、γ-グリシドキシプロピルトリメトキシシラン、γ-グリシドキシプロピルトリエトキシシラン、γ-グリシドキシプロピルトリエトキシシラン、γ−（β−グリシドキシエトキシ）プロピルトリメトキシシラン、γ-（メタ）アクリロオキシプロピルトリメトキシシラン、γ-（メタ）アクリロオキシプロピルトリメトキシシラン、γ-（メタ）アクリロオキシプロピルトリエトキシシラン、γ-（メタ）アクリロオキシプロピルトリエトキシシラン、ブチルトリメトキシシラン、イソブチルトリエトキシシラン、へキシルトリエトキシシラオクチルトリエトキシシラン、デシルトリエトキシシラン、ブチルトリエトキシシラン、イソブチルトリエトキシシラン、ヘキシルトリエトキシシラン、オクチルトリエトキシシラン、デシルトリエトキシシラン、3-ウレイドイソプロピルプロピルトリエトキシシラン、パーフルオロオクチルエチルトリメトキシシラン、パーフルオロオクチルエチルトリエトキシシラン、パーフルオロオクチルエチルトリイソプロポキシシラン、トリフルオロプロピルトリメトキシシラン、Ｎ−β（アミノエチル）γ-アミノプロピルメチルジメトキシシラン、Ｎ−β（アミノエチル）γ-アミノプロピルトリメトキシシラン、Ｎ-フェニル-γ-アミノプロピルトリメトキシシラン、γ-メルカプトプロピルトリメトキシシラン、トリメチルシラノール、メチルトリクロロシラン、Ｎ−β（アミノエチル）γ-アミノプロピルメチルジメトキシシラン、３−グリシドキシプロピルメチルジエトキシシラン、３−メタクリロキシプロピルメチルジメトキシシラン、３−メタクリロキシプロピルメチルジエトキシシラン、Ｎ−２−（アミノエチル）−３−アミノプロピルメチルジメトキシシラン、３−メルカプトプロピルメチルジメトキシシラン等およびこれらの混合物が挙げられる。
【００９７】
なかでも、パーフルオロオクチルエチルトリメトキシシラン、パーフルオロオクチルエチルトリエトキシシラン、パーフルオロオクチルエチルトリイソプロポキシシラン、トリフルオロプロピルトリメトキシシラン等のフッ素置換炭化水素基を含む加水分解性有機ケイ素化合物の加水分解重縮合物が含まれていると、より撥水性の高い撥水性透明被膜を得ることができる。
【００９８】
前記オーバーコート層が、さらに下記式(3)で表される加水分解性有機ケイ素化合物の加水分解重縮合物を含むことが好ましい。
ＳiＸ4                       （３）
（但し、式中、Ｘ：炭素数１〜４のアルコキシ基、水酸基、ハロゲン、水素）
加水分解性有機珪素化合物としては、テトラメトキシシラン、テトラエトキシシラン、テトラプロポキシシラン、テトラブトキシシラン等が挙げられる。
【００９９】
式(3)で表される加水分解性有機ケイ素化合物の加水分解重縮合物が混合して含まれている場合、式(2)で表される加水分解性有機ケイ素化合物の加水分解重縮合物のＲn-ＳｉＯ(4-n)/2の１００重量部に対して、式(3)で表される加水分解性有機ケイ素化合物の加水分解重縮合物をＳｉＯ2として２００重量部以下、さらには１〜１００重量部の範囲で含んでいることが望ましい。式(3)で表される加水分解性有機ケイ素化合物の加水分解重縮合物の含有量が前記範囲にあると、撥水性透明被膜の撥水性を低下することなく強度、硬度、透明性、ヘーズ等に優れた撥水性透明被膜付基材を得ることができる。
【０１００】
撥水性透明被膜中のオーバーコート層の形成量は前記金属酸化物粒子層中の異形金属酸化物粒子を固形分として１００重量部に対し、固形分として１〜１００重量部、さらには２〜８０重量部の範囲にあることが好ましい。
【０１０１】
オーバーコート層の形成量が少ないと、一部、オーバーコート層が形成されていない塗布ムラが生じ、充分な撥水性が得られない場合があり、また、オーバーコート層の形成量が多すぎても、後述する撥水性被膜表面の凹凸の平均高さ（ＴF）、凸部間距離（ＷF）が小さくなり、また凸部表面の微細凹凸の平均高さ（ＴFF）、平均凸部間距離（ＷFF）が小さくなり、撥水性はむしろ低下する場合がある。
【０１０２】
凹凸構造
本発明に係る撥水性透明被膜付基材は、表面が凹凸構造を有する。
該凹凸構造は、凸部の平均高さ（ＴF）、平均凸部間距離（ピッチ幅）、水との接触角で定義される。
【０１０３】
該凹凸構造の凸部の平均高さ（ＴF）が３０〜５００ｎｍ、さらには５０〜４００ｎｍの範囲にあることが好ましい。凸部の平均高さ（ＴF）が小さいと、撥水性透明被膜の撥水性が不十分となる場合がある。
【０１０４】
凸部の平均高さ（ＴF）が大きすぎると、さらに撥水性が向上することもなく、撥水性透明被膜の強度が不十分となる場合がある。
また、平均凸部間距離（ピッチ幅ということがある）（ＷF）は２０〜１０００ｎｍ、さらには７０〜８００ｎｍの範囲にあることが好ましい。平均凸部間距離（ＷF）が短いと、撥水性透明被膜の撥水性が不十分となる場合がある。
【０１０５】
平均凸部間距離（ＷF）が大きすぎても、撥水性透明被膜の撥水性が不十分となる場合がある。
本発明では、前記凸部の平均高さ（ＴF）、平均凸部間距離（ＷF）は撥水性透明被膜の断面の透過型電子顕微鏡写真（ＴＥＭ）を撮影し、５０個の凸部の高さ、ピッチ間距離を測定し、その平均値とした。
【０１０６】
前記凸部の平均高さ（ＴF）、平均凸部間距離（ＷF）は、異形金属酸化物粒子の種類、大きさを選択するとともに、後述する撥水性透明被膜付基材の製造工程における金属酸化物粒子分散液の濃度、塗布方法、前記接着層(a2)の形成量等によって調整される。
【０１０７】
具体的には、異形金属酸化物粒子の大きさの大きい場合、平均高さ（ＴF）、平均凸部間距離（ＷF）が大きくなる傾向にあり、また、金属酸化物粒子分散液の濃度が高い場合に、平均高さ（ＴF）が高くなる傾向にあり、濃度が低い場合平均凸部間距離（ＷF）が大きくなる傾向にある。前記接着層(a2)の形成量が多い場合、前記凹凸および後述する微細凹凸が小さくなる。
【０１０８】
また、金平糖状金属酸化物粒子(A)は比較的平均高さ（ＴF）、平均凸部間距離（ＷF）が小さく、後述する微細凹凸の凸部の平均高さ（ＴFF）および平均凸部間距離（ＷFF）の小さい撥水性透明被膜の形成に好ましく、クラスター状金属酸化物粒子(B)は比較的平均高さ（ＴF）、平均凸部間距離（ＷF）および微細凹凸の凸部の平均高さ（ＴFF）および平均凸部間距離（ＷFF）の大きな撥水性透明被膜の形成に好ましいがこの限りでない。
【０１０９】
本発明の撥水性透明被膜表面の凸部は、凸部表面にさらに微細な凹凸を有している。  微細凹凸の凸部の平均高さ（ＴFF）は０．１〜５ｎｍ、さらには０．２〜３ｎｍの範囲にあることが好ましい。
【０１１０】
微細凹凸の凸部の平均高さ（ＴFF）が前記範囲にあると、より撥水性に優れた透明被膜が得られる。
また、微細凹凸の凸部の平均凸部間距離（ＷFF）が０．１〜５ｎｍ、さらには０．２〜３ｎｍの範囲にあることが好ましい。
【０１１１】
微細凹凸の凸部の平均凸部間距離（ＷFF）が前記範囲にあると、前記平均高さ（ＴFF）が所定範囲にある場合と同様に、より撥水性に優れた透明被膜が得られる。
このような、微細凹凸の平均高さ（ＴFF）、平均凸部間距離（ＷFF）は、前記した平均高さ（ＴF）、平均凸部間距離（ＷF）測定時に測定することができ、任意の凸部５個について、凸部を指定して拡大すると微細凹凸の平均高さ（ＴFF）、平均凸部間距離（ＷFF）を測定することができる。
【０１１２】
前記平均高さ（ＴFF）、平均凸部間距離（ＷFF）は、異形金属酸化物粒子の種類および大きさを選択するとともに、前記オーバーコート層の形成量等によって調整される。
また、撥水性透明被膜は水との接触角が１００〜１８０°、さらには１３０〜１８０°の範囲にあることが好ましい。
【０１１３】
これは、前記凹凸構造およびオーバーコート層による特性である。接触角を前記範囲で調整するには、前記した方法で凸部の平均高さ（ＴF）、平均凸部間距離（ＷF）を所定範囲となるように異形金属酸化物粒子を選択するとともにオーバーコート層を形成すればよい。
【０１１４】
撥水性透明被膜の水との接触角が前記範囲にあれば、通常、水滴が被膜上に付着することなく水を弾くような撥水性透明被膜を得ることができる。
つぎに、本発明に係る撥水性透明被膜付基材の製造方法について説明する。
【０１１５】
［撥水性透明被膜付基材の製造方法］
本発明に係る撥水性透明被膜付基材の製造方法は、下記の工程（ｂ）〜（ｄ）からなる。
（ｂ）基材上に、異形金属酸化物粒子分散液を塗布して金属酸化物微粒子層を形成する工程
（ｃ）前記金属酸化物粒子層上に、オーバーコート層形成用塗布液を塗布してオーバーコート層を形成する工程
（ｄ）加熱処理する工程。
なお、（ｂ）工程の金属酸化物粒子層形成前に、基材表面に接着層を設けてもよく、また金属酸化物粒子層形成後の、金属酸化物粒子層表面に接着層を設けてもよい。
【０１１６】
工程(a1)ないし(a2)
本発明では、後述する工程（ｂ）の前に、工程(a1)により、基材表面に接着層形成用塗布液を塗布して接着層(a1)を形成してもよく、工程（ｂ）の後、金属酸化物粒子層上に接着層形成用塗布液を塗布して接着層(a2)を形成することもできる。工程(a1)、(a2)の一方だけ施してもあるいは双方施してもよい。
【０１１７】
・接着層形成用塗布液
接着層形成用塗布液としては、基材と金属酸化物粒子層と、または金属酸化物粒子層と後述するオーバーコート層とを密着性よく接着できれば特に制限はないが、前記したような有機樹脂系接着用樹脂あるいは無機酸化物系の接着層形成成分が好適に用いられる。
【０１１８】
接着層形成用塗布液の分散媒は、後述する金属酸化物粒子分散液の分散媒と同様の分散媒を用いることができる。
接着層形成用塗布液の濃度は固形分として０．０５〜２０重量％、さらには０．１〜１０重量％の範囲にあることが好ましい。
【０１１９】
接着層形成用塗布液の濃度が前記範囲にあると、塗布方法によっても異なるが、基材または金属酸化物粒子層に均一に塗布することができ、前記接着層として機能し、密着性に優れた金属酸化物粒子層、オーバーコート層さらには撥水性被膜を形成することができる。
【０１２０】
接着層形成用塗布液は、金属酸化物粒子層中の異形金属酸化物粒子を固形分として１００重量部に対し、接着層が固形分として１〜２００重量部、さらには５〜１５０重量部の範囲となるように接着層形成用塗布液を用いる。
【０１２１】
接着層形成用塗布液の塗布量が少ないと、基材と撥水性被膜との密着性が不充分となる場合がある。
接着層形成用塗布液の塗布量が多すぎても、前記表面凹凸構造が所定範囲外となることがあり、最終的に得られる撥水性被膜の撥水性が不充分となる場合がある。
【０１２２】
工程(a1)の場合、工程(b)で形成する金属酸化物微粒子層の量から、おおよその塗布量を算定する。
接着層形成用塗布液の塗布方法としては、基材にあるいは金属酸化物粒子層に均一に塗布できれば特に制限は無く、例えば、バーコーター法、ディップ法、スプレー法、スピナー法、ロールコート法、グラビアコート法、スリットコート法、カーテンコート法等が挙げられる。
【０１２３】
接着層形成用塗布液を塗布後、乾燥することが好ましく、乾燥方法は従来公知の方法を採用することができ、例えば、乾燥温度は、接着層形成用塗布液の分散媒を実質的に除去できれば特に制限はないが概ね５０〜１２０℃、好ましくは６０〜１００℃である。
【０１２４】
さらに、必要に応じて加熱処理および／またはＵＶ照射処理することもできる。
加熱処理温度は、基材の種類によっても異なるが、１３０〜４００℃、さらには１５０〜３００℃の範囲にあることが好ましい。
【０１２５】
ＵＶ照射処理は、基材の種類によっても異なるが、高圧水銀灯などを用い３６５ｎｍの波長のＵＶを１００〜１２００ｍＪ／ｃｍ2、さらには２００〜８００ｍＪ／ｃｍ2の範囲で照射することが好ましい。
【０１２６】
工程（ｂ）
基材上に、前記接着層(a1)を形成した場合は接着層(a1)上に異形金属酸化物粒子分散液を塗布して金属酸化物粒子層を形成する。
【０１２７】
異形金属酸化物粒子分散液としては前記した異形金属酸化物粒子の分散液を用いる。
異形金属酸化物粒子分散液の分散媒としては、例えば、水、メタノール、エタノール、プロパノール、2-プロパノール（ＩＰＡ）、ブタノール、ジアセトンアルコール、フルフリルアルコール、テトラヒドロフルフリルアルコール等のアルコール類；酢酸メチル、酢酸エチル、酢酸イソプルピル、酢酸プルピル、酢酸イソブチル、酢酸ブチル、酢酸イソペンチル、酢酸ペンチル、酢酸３−メトキシブチル、酢酸２−エチルブチル、酢酸シクロヘキシル、エチレングリコールモノアセテート等のエステル類、エチレングリコール、ヘキシレングリコール等のグリコール類；ジエチルエーテル、エチレングリコールモノメチルエーテル、エチレングリコールモノエチルエーテル、エチレングリコールモノブチルエーテル、エチレングリコールイソプルピルエーテル、ジエチレングリコールモノメチルエーテル、ジエチレングリコールモノエチルエーテル、プロピレングリコールモノメチルエーテル、プロピレングリコールモノエチルエーテル、プルピレングリコールモノプロピルエーテル等のエーテル類を含む親水性溶媒、酢酸プルピル、酢酸イソブチル、酢酸ブチル、酢酸イソペンチル、酢酸ペンチル、酢酸３−メトキシブチル、酢酸２−エチルブチル、酢酸シクロヘキシル、エチレングリコールモノアセタート等のエステル類；アセトン、メチルエチルケトン、メチルイソブチルケトン、ブチルメチルケトン、シクロヘキサノン、メチルシクロヘキサノン、ジプロピルケトン、メチルペンチルケトン、ジイソブチルケトン等のケトン類；トルエン等極性溶媒が挙げられる。さらに、Ｎ−メチルピロリドン等の極性溶媒を用いることもでき、これらは単独で使用してもよく、また２種以上混合して使用してもよい。
【０１２８】
本発明では、前記したように異形金属酸化物粒子が表面処理されていてもよく、表面処理剤としては前記した加水分解性有機珪素化合物が好適に用いられる。
また、前記加水分解性有機珪素化合物以外に他の加水分解性有機金属化合物を同様に用いることもできる。
【０１２９】
加水分解性有機金属化合物としては、加水分解性有機アルミニウム化合物、加水分解性有機ジルコミニウム化合物、加水分解性有機チタニウム化合物等が挙げられる。
また、前記加水分解性有機金属化合物による表面処理法以外にストーバー法、乾式処理法、メカノフュージョン法等の表面処理法が挙げられる。
【０１３０】
異形金属酸化物粒子分散液の濃度は固形分として０．１〜１０重量％、さらには０．５〜８重量％の範囲にあることが好ましい。異形金属酸化物粒子分散液の濃度が低いと、前記凸部間距離が大きくなり過ぎたり、一部金属酸化物粒子層の無い塗布ムラが生じ、充分な撥水性が得られない場合がある。
【０１３１】
異形金属酸化物粒子分散液の濃度が高いと、塗布方法によっても異なるが、塗工性が低下して均一な金属酸化物粒子層を形成できない場合、あるいは所望の凸部間距離に調整できない場合があり、得られる被膜の撥水性が不充分となる。
【０１３２】
異形金属酸化物粒子分散液を塗布するが、塗布方法としては、概ね所望の凹凸構造を有する金属酸化物粒子層を密着性よく形成できれば特に制限は無く、例えば、ディッピング法、バーコーター法、スプレー法、スピナー法、ロールコート法、グラビアコート法、スリットコート法、カーテンコート法等が挙げられる。
【０１３３】
異形金属酸化物粒子分散液を塗布後、乾燥することが好ましく、乾燥方法は従来公知の方法を採用することができ、例えば、乾燥温度は、異形金属酸化物粒子分散液の分散媒を実質的に除去できれば特に制限はなく、室温で風乾することもできるが、概ね５０〜１２０℃、好ましくは６０〜１００℃で加熱乾燥することが好ましい。
【０１３４】
工程（ｃ）
金属酸化物粒子層または接着層(a2)上に、オーバーコート層形成用塗布液を塗布してオーバーコート層を形成する。
【０１３５】
オーバーコート層形成用塗布液としては、前記したフッ素含有化合物、アルキル基含有化合物、シリコーン系化合物またはこれらの部分加水分解物、加水分解物が用いられる。
本発明では、オーバーコート層形成用塗布液には前記したオーバーコート層形成成分が含まれる。
【０１３６】
オーバーコート層形成用塗布液の分散媒としては、異形金属酸化物粒子分散液の分散媒と同様の分散媒を用いることができる。
オーバーコート層形成用塗布液の濃度は固形分としてとして０．０５〜２０重量％、さらには０．１〜１０重量％の範囲にあることが好ましい。
【０１３７】
オーバーコート層形成用塗布液の濃度が低い場合は、一部オーバーコート層の無い塗布ムラが生じ、充分な撥水性が得られない場合がある。オーバーコート層形成用塗布液の濃度が高すぎても、所望の凹凸構造が得られない場合があり、撥水性がさらに向上することもない。
【０１３８】
オーバーコート層形成用塗布液は、前記したオーバーコート層の含有量となるように塗布される。
オーバーコート層形成用塗布液の塗布方法としては、金属酸化物粒子層に均一に塗布できれば特に制限は無く、例えば、ディッピング法、バーコーター法、スプレー法、スピナー法、ロールコート法、グラビアコート法、スリットコート法、カーテンコート法等が挙げられる。
【０１３９】
オーバーコート層形成用塗布液を塗布後、乾燥することが好ましく、乾燥方法は従来公知の方法を採用することができ、例えば、乾燥温度は、オーバーコート層形成用塗布液の分散媒を実質的に除去できれば特に制限はないが概ね５０〜１２０℃、好ましくは６０〜１００℃である。
【０１４０】
工程（ｄ）
ついで、加熱処理する。
加熱処理温度は、基材の種類によっても異なるが、１３０〜７００℃、さらには１５０〜５００℃の範囲にあることが好ましい。
【０１４１】
なお、前記オーバーコート層形成後、６０℃以上で乾燥した場合は、本工程（ｄ）の加熱処理を省略することができる場合がある。
乾燥・加熱処理によって、基材と接着層(a1)、接着層(a1)と金属酸化物粒子層、金属酸化物粒子層と接着層(a2)、接着層(a2)とオーバーコート層間の結合が増し、基材との密着性に優れた撥水性透明被膜を形成することができる。
【０１４２】
加熱処理温度が低いと、前記密着性が不十分、膜強度が不充分となる場合がある。
加熱処理温度が高すぎると、基材の種類によっては基材が変形したり炭化する場合がある。
【０１４３】
［実施例］
以下、実施例により本発明をさらに具体的に説明するが、本発明はこれらの実施例により限定されるものではない。
［実施例１］
金平糖状金属酸化物粒子(1)分散液の調製
シリカゾル（日揮触媒化成（株）製：カタロイドＳＩ−８０Ｐ、窒素吸着法により測定される比表面積から換算された平均粒子径８０ｎｍ）２５００ｇに純水を加えて、シリカ濃度１５．４重量％に調整した。
【０１４４】
このシリカゾル６５００ｇに、１４℃にて、アルミン酸ナトリウム［化学式：ＮａＡｌＯ2］の０．９重量％水溶液４８２ｇ（シリカゾルのシリカ分１００質量部に対して、アルミン酸ナトリウム０．４３質量部に相当）を攪拌しながら２時間かけて均等に添加した。そして、９０℃に昇温して、３時間熟成した。
【０１４５】
得られたアルミナ被覆シリカ微粒子の分散液の固形分（アルミナ被覆シリカ微粒子）の濃度を測定したところ１４．４重量％であった。このアルミナ被覆シリカ微粒子分散液１４６３ｇに純水を加えて、濃度２．７重量％に調製した。
【０１４６】
このアルミナ被覆シリカ微粒子の水溶液７１６３ｇに、３号水硝子（シリカ濃度２４重量％）を３０ｇ（アルミナ被覆シリカ微粒子１００質量部に対して、シリカ分３．７質量部に相当）添加し、９８℃まで昇温した後３０分熟成し、シリカ濃度３重量％の珪酸液２１６６ｇ（前記熟成終了後のアルミナ被覆シリカ微粒子水溶液のシリカ分１００質量部に対して、珪酸液のシリカ分が３２．４質量部に相当）を１０時間かけて撹拌しながら徐々に添加した。添加完了後、９８℃にて１時間熟成した。
【０１４７】
その後、限外濾過膜（ＳＩＰ−１０１３）にて常に液面が一定となるように純水を供給しながら洗浄を水溶液の電導度が一定となるまで行い、その後シリカ濃度が１２重量％になるまで濃縮し、次いで、固形分濃度が３０重量％になるまでロータリーエバポレーターで濃縮して金平糖状金属酸化物粒子(1)分散液を調製した。
【０１４８】
得られた金平糖状金属酸化物粒子(1)について、平均粒子径(DA)、突起の平均高さ(H)、比表面積(SA1)、表面粗度(SA1)／(SA2)を測定し、結果を表に示す。
なお、画像解析による平均粒子径（DA）の測定方法、突起の平均高さ(H)の測定方法および比表面積（SA2）の算定方法、表面粗度(SA1)／(SA2)、および真球度の測定方法は以下の通りである。
【０１４９】
平均粒子径（DA）
透過型電子顕微鏡（株式会社日立製作所製：Ｈ−８００）により、金平糖状金属酸化物粒子(1)を倍率２５万倍で写真撮影して得られる写真投影図における、任意の５０個の粒子について、その最大径（DL）を測定し、その平均値を平均粒子径（DA）とした。
【０１５０】
突起の平均高さを(H)
同様に、金平糖状金属酸化物粒子(1)を倍率２５万倍で写真撮影して得られる写真投影図における、任意の５０個の粒子について、任意の疣状突起の頂点から疣状突起と球状微粒子部分との接点までの距離を３個ずつ測定し、その全ての平均値を算出し、粒子の突起の平均高さを(H)とした。
【０１５１】
比表面積（SA2）
平均粒子径（DA）の値を下記式（１）に代入して、比表面積（SA2）を求めた。
（ＳＡ2）＝６０００／（ＤA）ｘｄ・・・・・・（１）
表面粗度(SA1)／(SA2)
ＢＥＴ法で測定した比表面積(SA1)を上記で求めた比表面積（SA2）で除して求めた。
【０１５２】
表面処理金平糖状金属酸化物粒子(1)分散液の調製
金平糖状金属酸化物粒子(1)分散液を、限外濾過膜を用いてメタノールにて溶媒置換して、固形分濃度８重量％の金平糖状金属酸化物粒子(1)メタノール分散液を得た。
【０１５３】
ついで、固形分濃度８重量％の金平糖状金属酸化物粒子(1)メタノール分散液１００ｇにテトラエトキシシラン（多摩化学工業(株)製：正珪酸エチル‐Ａ、ＳｉＯ2濃度２８．８重量％）２．７７ｇを混合し、ついで、超純水を２．３ｇ添加し、５０℃で６時間攪拌して固形分濃度８重量％の表面処理金平糖状金属酸化物粒子(1)メタノール分散液を調製した。
【０１５４】
固形分濃度８重量％の表面処理金平糖状金属酸化物粒子(1)メタノール分散液１００ｇにＮ−メチルピロリドン（ＮＭＰ）８ｇとプロピレングリコールモノプロピルエーテル（ＰＧＭＥ）１９２ｇと、混合アルコール（日本アルコール販売(株)製：ソルミックスＡ−１１、メタノールとエタノールとイソプロピルアルコールの混合アルコール）１００ｇを添加し、ついで、２５℃で３０分間撹拌して、無機酸化物微粒子層形成用固形分濃度２重量％の表面処理金平糖状金属酸化物粒子(1)分散液を調製した。
【０１５５】
接着層形成用塗布液(1)の調製
変性アルコール（日本アルコール販売(株)製：ソルミックスＡ−１１、メタノールとエタノールとイソプロピルアルコールの混合アルコール）７２．５ｇに水１０.０ｇと濃度６１重量％の硝酸０．１ｇを添加し、２５℃で１０分撹拌した。ついで、テトラエトキシシラン（多摩化学工業(株)製：正珪酸エチル‐Ａ、ＳｉＯ2濃度２８．８重量％）１７．４ｇを添加し、３０℃で３０分撹拌してテトラエトキシシラン加水分解物（固形分濃度５．０重量％、分子量：１０００）を得た。ついで、ジアセトンアルコール（ＤＡＡ）３３３．３ｇとエチレングリコールモノイソプロピルエーテル（Ｉ−ＰＧ）６６６．６ｇと混合アルコール（日本アルコール販売(株)製：ソルミックスＡ−１１、メタノールとエタノールとイソプロピルアルコールの混合アルコール）５６６．６７ｇを添加して２５℃で３０分撹拌し、固形分濃度０．３重量％のシリカからなる接着層形成用塗布液(1)を調製した。
【０１５６】
オーバーコート層形成用塗布液(1)の調製
変性アルコール（日本アルコール販売(株)製：ソルミックスＡ−１１、メタノールとエタノールとイソプロピルアルコールの混合アルコール）２２５２．５ｇに水１５９.０ｇと濃度６１重量％の硝酸３．３ｇを添加し、２５℃で５分撹拌した。ついで、トリデカフルオロオクチルトリメトキシシラン（ＭＯＭＥＮＴＩＶＥ製：ＴＳＬ８２５７、固形分濃度９８％）４６．４ｇを添加し、２５℃で５分間撹拌し、ついで、６０℃で３時間処理した。
【０１５７】
その後、ＰＧＭＥ３５６．３９ｇとＤＡＡ２１３．９１ｇを添加し、２５℃で３０分処理して固形分濃度１．５０重量％のフッ素含有シリカ系層形成用塗布液を調製した。
ついで、固形分濃度１．５０重量％のフッ素含有シリカ系層形成用塗布液１００ｇにＰＧＭ１０ｇと混合アルコール（日本アルコール販売(株)製：ソルミックスＡ−１１、メタノールとエタノールとイソプロピルアルコールの混合アルコール）４０ｇを添加し、固形分濃度１．０％のオーバーコート層形成用塗布液(1)を調製した。
【０１５８】
撥水性透明被膜付基材(1)の製造
固形分濃度２重量％の表面処理金平糖状金属酸化物粒子(1)分散液を、ガラス基板（浜新（株）製：ＦＬ硝子、厚さ：３ｍｍ、屈折率：１．５１）にバーコーター法（＃３）で、乾燥層厚が表となるように塗布し、８０℃で３０秒間乾燥した。
【０１５９】
ついで、固形分濃度０．３重量％の接着層形成用塗布液(1)を、スピンコーターで、表面処理金平糖状金属酸化物粒子(1)層上に表の含有量となるように塗布し、８０℃で１２０秒間乾燥させた。
【０１６０】
固形分濃度１．０重量％のオーバーコート層形成用塗布液(1)を表の含有量となるようにバーコーター法（＃４）で塗布し、８０℃で３０秒間乾燥後、１５０℃で３０分間乾燥・硬化して撥水性透明被膜付基材(1)を製造した。
【０１６１】
撥水性透明被膜付基材(1)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。なお、全光線透過率およびヘーズは、ヘーズメーター（スガ試験機（株）製）により測定した。また、未塗布のガラスは全光線透過率が９９．０％、ヘーズが０．１％であった。  鉛筆硬度、耐擦傷性、撥水性および密着性は以下の方法で測定した。
【０１６２】
鉛筆硬度
ＪＩＳ−Ｋ−５６００に準じて鉛筆硬度試験器により測定した。
評価基準：
２Ｈ以上  ：◎
Ｈ〜２Ｈ  ：○
Ｂ〜Ｈ    ：△
Ｂ以下    ：×
【０１６３】
耐擦傷性
＃００００スチールウールを用い、荷重２００ｇ／ｃｍ2で１０回摺動し、膜の表面を目視観察し、以下の基準で評価し、結果を表１に示す。
評価基準：
筋条の傷が認められない    ：◎
筋条に傷が僅かに認められる：○
筋条に傷が多数認められる  ：△
面が全体的に削られている  ：×
【０１６４】
撥水性
全自動接触角計（協和界面科学（株）製：ＤＭ  ７００）で水との接触角を測定した。
密着性
撥水性透明被膜付基材(1)の表面にナイフで縦横１ｍｍの間隔で１１本の平行な傷を付けて１００個の升目を作り、これにセロファンテープを接着、剥離したときの被膜が剥離せず残存している升目の数を、以下の３段階に分類することによって密着性を評価した。
残存升目の数１００個      ：◎
残存升目の数９５〜９９個  ：○
残存升目の数９０〜９４個  ：△
残存升目の数８９個以下    ：×
【０１６５】
［実施例２］
金平糖状金属酸化物粒子(2)分散液の調製
シリカゾル（日揮触媒化成（株）製：カタロイドＳＩ−４５Ｐ、窒素吸着法により測定される比表面積から換算された平均粒子径４５ｎｍ）２５００ｇに純水を加えて、シリカ濃度１５．４重量％に調整した。
【０１６６】
このシリカゾル６５００ｇに、１２℃にて、アルミン酸ナトリウム［化学式：ＮａＡｌＯ2］の０．９重量％水溶液８５０ｇ（シリカゾルのシリカ分１００質量部に対して、アルミン酸ナトリウムが０．７７質量部に相当）を攪拌しながら４時間かけて均等に添加した。そして、９０℃に昇温して、３時間熟成した。
【０１６７】
得られたアルミナ被覆シリカ微粒子の分散液の固形分濃度（アルミナ被覆シリカ微粒子）は１３．７重量％であった。このアルミナ被覆シリカ微粒子水溶液１１９９ｇに純水を加えて、濃度２．９重量％に調製した。
【０１６８】
このアルミナ被覆シリカ微粒子の水溶液５５８６ｇに、３号水硝子（シリカ濃度２４重量％）を２７ｇ（アルミナ被覆シリカ微粒子１００質量部に対して、シリカ分４．０質量部に相当）添加し、９８℃まで昇温した後３０分間熟成し、シリカ濃度３重量％の珪酸液４２４６ｇ（前記熟成終了後のアルミナ被覆シリカ微粒子水溶液のシリカ分１００質量部に対して、珪酸液のシリカ分が７５．６質量部に相当）を７時間かけて撹拌しながら徐々に添加した。添加完了後、９８℃にて１時間熟成した。
【０１６９】
その後、限外濾過膜（ＳＩＰ−１０１３）にて常に液面が一定となるように純水を供給しながら洗浄を水溶液の電導度が一定となるまで行い、その後シリカ濃度が１２重量％になるまで濃縮し、次いで、固形分濃度が３０重量％になるまでロータリーエバポレーターで濃縮して金平糖状金属酸化物粒子(2)分散液を調製した。
得られた金平糖状金属酸化物粒子(2)について、平均粒子径(DA)、突起の平均高さ(H)、比表面積(SA1)、表面粗度を測定し、結果を表に示す。
【０１７０】
表面処理金平糖状金属酸化物粒子(2)分散液の調製
実施例１において、金平糖状金属酸化物粒子(2)分散液を用いた以外は同様にして固形分濃度２重量％の表面処理金平糖状金属酸化物粒子(2)分散液を調製した。
【０１７１】
撥水性透明被膜付基材(2)の製造
実施例１において、固形分濃度２重量％の表面処理金平糖状金属酸化物粒子(2)分散液を用いた以外は同様にして撥水性透明被膜付基材(2)を製造した。
【０１７２】
得られた撥水性透明被膜付基材(2)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０１７３】
［実施例３］
金平糖状金属酸化物粒子(3)分散液の調製
シリカゾル（日揮触媒化成（株）製：スフェリカスラリーＳＳ−１２０、窒素吸着法により測定される比表面積から換算された平均粒子径１２０ｎｍ）２５００ｇに純水を加えて、シリカ濃度１５．４重量％に調整した。
【０１７４】
このシリカゾル６５００ｇに、１４℃にて、アルミン酸ナトリウム［化学式：ＮａＡｌＯ2］の０．９重量％水溶液３２５ｇ（シリカゾルのシリカ分１００質量部に対して、アルミン酸ナトリウム０．２９質量部に相当）を攪拌しながら２時間かけて均等に添加した。そして、９０℃に昇温して、３時間熟成した。
【０１７５】
得られたアルミナ被覆シリカ微粒子の分散液の固形分（アルミナ被覆シリカ微粒子）の含有量を測定したところ１４．７重量％であった。このアルミナ被覆シリカ微粒子水溶液１３１６ｇに純水を加えて、濃度２．７重量％に調製した。
【０１７６】
このアルミナ被覆シリカ微粒子の水溶液７１６３ｇに、３号水硝子（シリカ濃度２４重量％）を２７ｇのアルミナ被覆シリカ微粒子１００質量部に対して、シリカ分３．４質量部に相当）添加し、９８℃まで昇温した後３０分熟成し、シリカ濃度３重量％の珪酸液１０６７ｇ（前記熟成終了後のアルミナ被覆シリカ微粒子水溶液のシリカ分１００質量部に対して、珪酸液のシリカ分が１６．０質量部に相当）を１０時間かけて撹拌しながら徐々に添加した。添加完了後、９８℃にて１時間熟成した。
【０１７７】
その後、限外濾過膜（ＳＩＰ−１０１３）にて常に液面が一定となるように純水を供給しながら洗浄を水溶液の電導度が一定となるまで行い、その後シリカ濃度が１２重量％になるまで濃縮し、次いで、固形分濃度が３０重量％になるまでロータリーエバポレーターで濃縮して金平糖状金属酸化物粒子(3)分散液を調製した。
得られた金平糖状金属酸化物粒子(3)について、平均粒子径(DA)、突起の平均高さ(H)、比表面積(SA1)、表面粗度を測定し、結果を表に示す。
【０１７８】
表面処理金平糖状金属酸化物粒子(3)分散液の調製
実施例１において、金平糖状金属酸化物粒子(3)分散液を用いた以外は同様にして固形分濃度２重量％の表面処理金平糖状金属酸化物粒子(3)分散液を調製した。
【０１７９】
撥水性透明被膜付基材(3)の製造
実施例１において、固形分濃度２重量％の表面処理金平糖状金属酸化物粒子(3)分散液を用いた以外は同様にして撥水性透明被膜付基材(3)を製造した。
【０１８０】
得られた撥水性透明被膜付基材(3)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０１８１】
［実施例４］
金平糖状金属酸化物粒子(5)分散液の調製
シリカゾル（日揮触媒化成（株）製：カタロイドＳＩ−８０Ｐ、窒素吸着法により測定される比表面積から換算された平均粒子径８０ｎｍ）２５００ｇに純水を加えて、シリカ濃度１５．４重量％に調整した。
【０１８２】
このシリカゾル６５００ｇに、１４℃にて、アルミン酸ナトリウム［化学式：ＮａＡｌＯ2］の０．９重量％水溶液７８ｇ（シリカゾルのシリカ分１００質量部に対して、アルミン酸ナトリウム０．０７質量部に相当）を攪拌しながら２時間かけて均等に添加した。そして、９０℃に昇温して、３時間熟成した。
【０１８３】
得られたアルミナ被覆シリカ微粒子の分散液の固形分（アルミナ被覆シリカ微粒子）の含有量を測定したところ１５．２重量％であった。このアルミナ被覆シリカ微粒子水溶液１２７２ｇに純水を加えて、濃度２．７重量％に調製した。
【０１８４】
このアルミナ被覆シリカ微粒子の水溶液７１６３ｇに、３号水硝子（シリカ濃度２４重量％）を３０ｇ（アルミナ被覆シリカ微粒子１００質量部に対して、シリカ分３．７質量部に相当）添加し、９８℃まで昇温した後３０分熟成し、シリカ濃度３重量％の珪酸液２１６６ｇ（前記熟成終了後のアルミナ被覆シリカ微粒子水溶液のシリカ分１００質量部に対して、珪酸液のシリカ分が３２．４質量部に相当）を１０時間かけて撹拌しながら徐々に添加した。添加完了後、９８℃にて１時間熟成した。
【０１８５】
その後、限外濾過膜（ＳＩＰ−１０１３）にて常に液面が一定となるように純水を供給しながら洗浄を水溶液の電導度が一定となるまで行い、その後シリカ濃度が１２重量％になるまで濃縮し、次いで、固形分濃度が３０重量％になるまでロータリーエバポレーターで濃縮して金平糖状金属酸化物粒子(4)分散液を調製した。
得られた金平糖状金属酸化物粒子(4)について、平均粒子径(DA)、突起の平均高さ(H)、比表面積(SA1)、表面粗度を測定し、結果を表に示す。
【０１８６】
表面処理金平糖状金属酸化物粒子(4)分散液の調製
実施例１において、金平糖状金属酸化物粒子(4)分散液を用いた以外は同様にして固形分濃度２重量％の表面処理金平糖状金属酸化物粒子(4)分散液を調製した。
【０１８７】
撥水性透明被膜付基材(4)の製造
実施例１において、固形分濃度２重量％の表面処理金平糖状金属酸化物粒子(4)分散液を用いた以外は同様にして撥水性透明被膜付基材(4)を製造した。
【０１８８】
得られた撥水性透明被膜付基材(4)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０１８９】
［実施例５］
金平糖状金属酸化物粒子(5)分散液の調製
シリカゾル（日揮触媒化成（株）製：カタロイドＳＩ−８０Ｐ、窒素吸着法により測定される比表面積から換算された平均粒子径８０ｎｍ）２５００ｇに純水を加えて、シリカ濃度１５．４重量％に調整した。
【０１９０】
このシリカゾル６５００ｇに、１４℃にて、アルミン酸ナトリウム［化学式：ＮａＡｌＯ2］の０．９重量％水溶液１３４４ｇ（シリカゾルのシリカ分１００質量部に対して、アルミン酸ナトリウム１．２０質量部に相当）を攪拌しながら２時間かけて均等に添加した。そして、９０℃に昇温して、３時間熟成した。
【０１９１】
得られたアルミナ被覆シリカ微粒子の分散液の固形分（アルミナ被覆シリカ微粒子）の含有量を測定したところ１２．９重量％であった。このアルミナ被覆シリカ微粒子水溶液１４９９ｇに純水を加えて、濃度２．７重量％に調製した。
【０１９２】
このアルミナ被覆シリカ微粒子の水溶液７１６３ｇに、３号水硝子（シリカ濃度２４重量％）を３０ｇ（アルミナ被覆シリカ微粒子１００質量部に対して、シリカ分３．７質量部に相当）添加し、９８℃まで昇温した後３０分熟成し、シリカ濃度３重量％の珪酸液２１６６ｇ（前記熟成終了後のアルミナ被覆シリカ微粒子水溶液のシリカ分１００質量部に対して、珪酸液のシリカ分が３２．４質量部に相当）を１０時間かけて撹拌しながら徐々に添加した。添加完了後、９８℃にて１時間熟成した。
【０１９３】
その後、限外濾過膜（ＳＩＰ−１０１３）にて常に液面が一定となるように純水を供給しながら洗浄を水溶液の電導度が一定となるまで行い、その後シリカ濃度が１２重量％になるまで濃縮し、次いで、固形分濃度が３０重量％になるまでロータリーエバポレーターで濃縮して金平糖状金属酸化物粒子(5)分散液を調製した。
得られた金平糖状金属酸化物粒子(5)について、平均粒子径(DA)、突起の平均高さ(H)、比表面積(SA1)、表面粗度を測定し、結果を表に示す。
【０１９４】
表面処理金平糖状金属酸化物粒子(5)分散液の調製
実施例１において、金平糖状金属酸化物粒子(5)分散液を用いた以外は同様にして固形分濃度２重量％の表面処理金平糖状金属酸化物粒子(5)分散液を調製した。
【０１９５】
撥水性透明被膜付基材(5)の製造
実施例１において、固形分濃度２重量％の表面処理金平糖状金属酸化物粒子(5)分散液を用いた以外は同様にして撥水性透明被膜付基材(5)を製造した。
【０１９６】
得られた撥水性透明被膜付基材(5)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０１９７】
［実施例６］
金平糖状金属酸化物粒子(6)分散液の調製
実施例２と同様にして固形分濃度が３０重量％の金平糖状金属酸化物粒子(2)分散液を調製し、ついで、この分散液を、限外濾過膜を用いてメタノールにて溶媒置換して、固形分濃度３０重量％の金平糖状金属酸化物粒子(6)メタノール分散液を得た。
【０１９８】
ついで、固形分濃度３０重量％の金平糖状金属酸化物粒子(6)メタノール分散液１００ｇにテトラエトキシシラン（多摩化学工業(株)製：正珪酸エチル‐Ａ、ＳｉＯ2濃度２８．８重量％）１０．３９ｇを混合し、ついで、超純水を２．３ｇ添加し、５０℃で６時間攪拌して固形分濃度３０重量％の表面処理金平糖状金属酸化物粒子(6)メタノール分散液を調製した。
【０１９９】
調製した固形分濃度３０重量％の表面処理金平糖状金属酸化物粒子(6)メタノール分散液をロータリーエバポレーターで約５０％に濃縮して−１０℃で２４時間保管後、ＰＧＭＥ溶剤にロータリーエバポレーターで置換して固形分濃度８重量％の表面処理金平糖状金属酸化物粒子(6)ＰＧＭＥ分散液を得た。
【０２００】
得られた金平糖状金属酸化物粒子(6)について、平均粒子径(DA)、突起の平均高さ(H)、比表面積(SA1)、表面粗度を測定し、結果を表に示す。
なお、金平糖状金属酸化物粒子(6)はＳＥＭ観察により金平糖状金属酸化物粒子(2)が概ね３個集合したクラスター粒子であった。
【０２０１】
表面処理金平糖状金属酸化物粒子(6)分散液の調製
実施例１において、金平糖状金属酸化物粒子(6)分散液を用いた以外は同様にして固形分濃度２重量％の表面処理金平糖状金属酸化物粒子(6)分散液を調製した。
【０２０２】
撥水性透明被膜付基材(6)の製造
実施例１において、固形分濃度２重量％の表面処理金平糖状金属酸化物粒子(6)分散液を用いた以外は同様にして撥水性透明被膜付基材(6)を製造した。
【０２０３】
得られた撥水性透明被膜付基材(6)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０２０４】
［実施例７］
金平糖状金属酸化物粒子(7)分散液の調製
実施例２と同様にして固形分濃度が３０重量％の金平糖状金属酸化物粒子(2)分散液を調製し、ついで、この分散液を、限外濾過膜を用いてメタノールにて溶媒置換して、固形分濃度３０重量％の金平糖状金属酸化物粒子(7)メタノール分散液を得た。
【０２０５】
ついで、固形分濃度３０重量％の金平糖状金属酸化物粒子(7)メタノール分散液１００ｇにテトラエトキシシラン（多摩化学工業(株)製：正珪酸エチル‐Ａ、ＳｉＯ2濃度２８．８重量％）１０．３９ｇを混合し、ついで、超純水を２．３ｇ添加し、５０℃で６時間攪拌して固形分濃度３０重量％の表面処理金平糖状金属酸化物粒子(7)メタノール分散液を調製した。
【０２０６】
調製した固形分濃度３０重量％の表面処理金平糖状金属酸化物粒子(7)メタノール分散液をロータリーエバポレーターで約５３％に濃縮して−１０℃で２４時間保管後、ＰＧＭＥ溶剤にロータリーエバポレーターで置換して固形分濃度８重量％の表面処理金平糖状金属酸化物粒子(7)ＰＧＭＥ分散液を得た。
【０２０７】
得られた金平糖状金属酸化物粒子(7)について、平均粒子径(DA)、突起の平均高さ(H)、比表面積(SA1)、表面粗度を測定し、結果を表に示す。
なお、金平糖状金属酸化物粒子(7)はＳＥＭ観察により金平糖状金属酸化物粒子(2)が概ね６個集合したクラスター粒子であった。
【０２０８】
表面処理金平糖状金属酸化物粒子(7)分散液の調製
実施例１において、金平糖状金属酸化物粒子(7)分散液を用いた以外は同様にして固形分濃度２重量％の表面処理金平糖状金属酸化物粒子(7)分散液を調製した。
【０２０９】
撥水性透明被膜付基材(7)の製造
実施例１において、固形分濃度２重量％の表面処理金平糖状金属酸化物粒子(7)分散液を用いた以外は同様にして撥水性透明被膜付基材(7)を製造した。
【０２１０】
得られた撥水性透明被膜付基材(7)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０２１１】
［実施例８］
金平糖状金属酸化物粒子(8)分散液の調製
実施例２と同様にして固形分濃度が３０重量％の金平糖状金属酸化物粒子(2)分散液を調製し、ついで、この分散液を、限外濾過膜を用いてメタノールにて溶媒置換して、固形分濃度３０重量％の金平糖状金属酸化物粒子(8)メタノール分散液を得た。
【０２１２】
ついで、固形分濃度３０重量％の金平糖状金属酸化物粒子(8)メタノール分散液１００ｇにテトラエトキシシラン（多摩化学工業(株)製：正珪酸エチル‐Ａ、ＳｉＯ2濃度２８．８重量％）１０．３９ｇを混合し、ついで、超純水を２．３ｇ添加し、５０℃で６時間攪拌して固形分濃度３０重量％の表面処理金平糖状金属酸化物粒子(8)メタノール分散液を調製した。
【０２１３】
調製した固形分濃度３０重量％の表面処理金平糖状金属酸化物粒子(8)メタノール分散液をロータリーエバポレーターで約５５％に濃縮して−１０℃で２４時間保管後、ＰＧＭＥ溶剤にロータリーエバポレーターで置換して固形分濃度８重量％の表面処理金平糖状金属酸化物粒子(8)ＰＧＭＥ分散液を得た。
【０２１４】
得られた金平糖状金属酸化物粒子(8)について、平均粒子径(DA)、突起の平均高さ(H)、比表面積(SA1)、表面粗度を測定し、結果を表に示す。
なお、金平糖状金属酸化物粒子(8)はＳＥＭ観察により金平糖状金属酸化物粒子(2)が概ね８個集合したクラスター粒子であった。
【０２１５】
表面処理金平糖状金属酸化物粒子(8)分散液の調製
実施例１において、金平糖状金属酸化物粒子(8)分散液を用いた以外は同様にして固形分濃度２重量％の表面処理金平糖状金属酸化物粒子(8)分散液を調製した。
【０２１６】
撥水性透明被膜付基材(8)の製造
実施例１において、固形分濃度２重量％の表面処理金平糖状金属酸化物粒子(8)分散液を用いた以外は同様にして撥水性透明被膜付基材(8)を製造した。
【０２１７】
得られた撥水性透明被膜付基材(8)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０２１８】
［実施例９］
球状金属酸化物粒子(9)分散液の調製
シリカゾル（日揮触媒化成（株）製：カタロイドＳＩ−４５Ｐ、窒素吸着法により測定される比表面積から換算された平均粒子径４５ｎｍ）を、限外濾過膜を用いてメタノールにて溶媒置換して、固形分濃度３０重量％の球状金属酸化物粒子(9)メタノール分散液を得た。ついで、固形分濃度３０重量％の球状金属酸化物粒子(9)メタノール分散液１００ｇにテトラエトキシシラン（多摩化学工業(株)製：正珪酸エチル‐Ａ、ＳｉＯ2濃度２８．８重量％）１０．３９ｇを混合し、ついで、超純水を２．３ｇ添加し、５０℃で６時間攪拌して固形分濃度３０重量％の表面処理球状金属酸化物粒子(9)メタノール分散液を調製した。
【０２１９】
調製した固形分濃度３０重量％の表面処理球状金属酸化物粒子(9)メタノール分散液をロータリーエバポレーターで約５３％に濃縮して−１０℃で２４時間保管後、ＰＧＭＥ溶剤にロータリーエバポレーターで置換して固形分濃度８重量％の表面処理球状金属酸化物粒子(9)ＰＧＭＥ分散液を得た。
【０２２０】
得られた球状金属酸化物粒子(9)について、平均粒子径(DA)、突起の平均高さ(H)、比表面積(SA1)、表面粗度を測定し、結果を表に示す。
なお、球状金属酸化物粒子(9)はＳＥＭ観察により球状金属酸化物粒子(2)が概ね６個集合したクラスター粒子であった。
【０２２１】
表面処理球状金属酸化物粒子(9)分散液の調製
実施例１において、球状金属酸化物粒子(9)分散液を用いた以外は同様にして固形分濃度２重量％の表面処理球状金属酸化物粒子(9)分散液を調製した。
【０２２２】
撥水性透明被膜付基材(9)の製造
実施例１において、固形分濃度２重量％の表面処理球状金属酸化物粒子(9)分散液を用いた以外は同様にして撥水性透明被膜付基材(9)を製造した。
【０２２３】
得られた撥水性透明被膜付基材(9)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０２２４】
［実施例１０］
オーバーコート層形成用塗布液(2)の調製
変性アルコール（日本アルコール販売(株)製：ソルミックスＡ−１１、メタノールとエタノールとイソプロピルアルコールの混合アルコール）２２５２．５ｇに水１５９.０ｇと濃度６１重量％の硝酸３．３ｇを添加し、２５℃で５分撹拌した。ついで、メチルトリメトキシシラン（信越化学工業(株)製：ＫＢＭ−１３，固形分濃度９８％）４６．４ｇを添加し、２５℃で５分間撹拌し、ついで、６０℃で３時間処理した。
【０２２５】
その後、ＰＧＭＥ３５６．３９ｇとＤＡＡ２１３．９１ｇを添加し、２５℃で３０分処理して固形分濃度１．５０重量％メチル基含有シリカ系層形成用塗布液を調製した。
ついで、固形分濃度１．５０重量％のメチル基含有シリカ系層形成用塗布液１００ｇにＰＧＭ１０ｇと混合アルコール（日本アルコール販売(株)製：ソルミックスＡ−１１、メタノールとエタノールとイソプロピルアルコールの混合アルコール）４０ｇを添加し、固形分濃度１．０％のオーバーコート層形成用塗布液(2)を調製した。
【０２２６】
撥水性透明被膜付基材(10)の製造
実施例１において、オーバーコート層形成用塗布液(2)を用いた以外は同様にして撥水性透明被膜付基材(10)を製造した。
【０２２７】
得られた撥水性透明被膜付基材(10)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０２２８】
［実施例１１］
オーバーコート層形成用塗布液(3)の調製
ジメチルシリコーン（ＭＯＭＥＮＴＩＶＥ製：ＴＳＷ８２５１、固形分濃度３．３％）を１００ｇにＰＧＭ４６ｇと混合アルコール（日本アルコール販売(株)製：ソルミックスＡ−１１、メタノールとエタノールとイソプロピルアルコールの混合アルコール）１８４ｇを添加し、固形分濃度１．０％のオーバーコート層形成用塗布液(3)を調製した。
【０２２９】
撥水性透明被膜付基材(11)の製造
実施例１において、オーバーコート層形成用塗布液(3)を用いた以外は同様にして撥水性透明被膜付基材(11)を製造した。
【０２３０】
得られた撥水性透明被膜付基材(11)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０２３１】
［実施例１２］
撥水性透明被膜付基材(12)の製造
実施例１において、実施例１と同様にして調製した固形分濃度０．３重量％の接着層形成用塗布液(1)をガラス基板（浜新（株）製：ＦＬ硝子、厚さ：３ｍｍ、屈折率：１．５１）上にスピンコーター塗布して接着層を形成した後、固形分濃度２重量％の表面処理金平糖状金属酸化物粒子(1)分散液を塗布し８０℃で３０秒間乾燥した。
【０２３２】
固形分濃度０．３重量％の接着層形成用塗布液(1)を、スピンコーターで、表面処理金平糖状金属酸化物粒子(1)層上に表の含有量となるように塗布し、８０℃で１２０秒間乾燥させた。
【０２３３】
ついで、実施例１と同様にして調製した固形分濃度１．０重量％のオーバーコート層形成用塗布液(1)を表の含有量となるようにバーコーター法（＃４）で塗布し、８０℃で３０秒間乾燥後、１５０℃で３０分間乾燥・硬化して撥水性透明被膜付基材(12)を製造した。
【０２３４】
得られた撥水性透明被膜付基材(12)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０２３５】
［比較例１］
表面処理球状金属酸化物粒子(R1)分散液の調製
シリカゾル（日揮触媒化成（株）製：カタロイドＳＩ−８０Ｐ、窒素吸着法により測定される比表面積から換算された平均粒子径８０ｎｍ）を、限外濾過膜を用いてメタノールにて溶媒置換して、固形分濃度８重量％の球状金属酸化物粒子(R1)メタノール分散液を得た。
【０２３６】
ついで、固形分濃度８重量％の球状金属酸化物粒子(R1)メタノール分散液１００ｇにテトラエトキシシラン（多摩化学工業(株)製：正珪酸エチル‐Ａ、ＳｉＯ2濃度２８．８重量％）２．７７ｇを混合し、ついで、超純水を２．３ｇ添加し、５０℃で６時間攪拌して固形分濃度８重量％の表面処理球状金属酸化物粒子(R1)メタノール分散液を調製した。
【０２３７】
固形分濃度８重量％の表面処理球状金属酸化物粒子(1)メタノール分散液１００ｇにＮ−メチルピロリドン（ＮＭＰ）８ｇとプロピレングリコールモノプロピルエーテル（ＰＧＭＥ）１９２ｇと、混合アルコール（日本アルコール販売(株)製：ソルミックスＡ−１１、メタノールとエタノールとイソプロピルアルコールの混合アルコール）１００ｇを添加し、ついで、２５℃で３０分間撹拌して、無機酸化物微粒子層形成用固形分濃度２重量％の表面処理球状金属酸化物粒子(R1)分散液を調製した。
【０２３８】
撥水性透明被膜付基材(R1)の製造
実施例１において、固形分濃度２重量％の表面処理球状金属酸化物粒子(R1)分散液を用いた以外は同様にして撥水性透明被膜付基材(R1)を製造した。
【０２３９】
得られた撥水性透明被膜付基材(R1)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０２４０】
［比較例２］
金平糖状金属酸化物粒子(R2)分散液の調製
シリカゾル（日揮触媒化成（株）製：カタロイドＳＩ−５５０、窒素吸着法により測定される比表面積から換算された平均粒子径５ｎｍ）２５００ｇに純水を加えて、シリカ濃度１５．４重量％に調整した。
【０２４１】
このシリカゾル６５００ｇに、１４℃にて、アルミン酸ナトリウム［化学式：ＮａＡｌＯ2］の０．９重量％水溶液１１１４２８ｇ（シリカゾルのシリカ分１００質量部に対して、アルミン酸ナトリウム１００質量部に相当）を攪拌しながら２時間かけて均等に添加した。そして、９０℃に昇温して、３時間熟成した。
【０２４２】
得られたアルミナ被覆シリカ微粒子の分散液の固形分（アルミナ被覆シリカ微粒子）の含有量を測定したところ１．７重量％であった。このアルミナ被覆シリカ微粒子水溶液１１３７７をロータリーエバポレーターで濃縮して、濃度２．７重量％に調製した。
【０２４３】
このアルミナ被覆シリカ微粒子の水溶液７１６３ｇに、３号水硝子（シリカ濃度２４重量％）を２０１ｇ（アルミナ被覆シリカ微粒子１００質量部に対して、シリカ分２５質量部に相当）添加し、９８℃まで昇温した後３０分熟成し、シリカ濃度３重量％の珪酸液４０２９２ｇ（前記熟成終了後のアルミナ被覆シリカ微粒子水溶液のシリカ分１００質量部に対して、珪酸液のシリカ分が５００質量部に相当）を１０時間かけて撹拌しながら徐々に添加した。添加完了後、９８℃にて１時間熟成した。
【０２４４】
その後、限外濾過膜（ＳＩＰ−１０１３）にて常に液面が一定となるように純水を供給しながら洗浄を水溶液の電導度が一定となるまで行い、その後シリカ濃度が１２重量％になるまで濃縮し、次いで、固形分濃度が３０重量％になるまでロータリーエバポレーターで濃縮して金平糖状金属酸化物粒子(R2)分散液を調製した。
得られた金平糖状金属酸化物粒子(R2)について、平均粒子径(DA)、突起の平均高さ(H)、比表面積(SA1)、表面粗度(SA1)／(SA2)を測定し、結果を表に示す。
【０２４５】
表面処理金平糖状金属酸化物粒子(R2)分散液の調製
実施例１において、金平糖状金属酸化物粒子(R2)分散液を用いた以外は同様にして固形分濃度２重量％の表面処理金平糖状金属酸化物粒子(R2)分散液を調製した。
【０２４６】
撥水性透明被膜付基材(R2)の製造
実施例１において、固形分濃度２重量％の表面処理金平糖状金属酸化物粒子(R2)分散液を用いた以外は同様にして撥水性透明被膜付基材(R2)を製造した。
【０２４７】
得られた撥水性透明被膜付基材(R2)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０２４８】
［比較例３］
金平糖状金属酸化物粒子(R3)分散液の調製
シリカゾル（日揮触媒化成（株）製：スフェリカスラリーＳＳ−３００、窒素吸着法により測定される比表面積から換算された平均粒子径３００ｎｍ）２５００ｇに純水を加えて、シリカ濃度１５．４重量％に調整した。
【０２４９】
このシリカゾル６５００ｇに、１４℃にて、アルミン酸ナトリウム［化学式：ＮａＡｌＯ2］の０．９重量％水溶液１２３ｇ（シリカゾルのシリカ分１００質量部に対して、アルミン酸ナトリウム０．１１質量部に相当）を攪拌しながら２時間かけて均等に添加した。そして、９０℃に昇温して、３時間熟成した。
【０２５０】
得られたアルミナ被覆シリカ微粒子の分散液の固形分（アルミナ被覆シリカ微粒子）の含有量を測定したところ１５．１重量％であった。このアルミナ被覆シリカ微粒子水溶液１２８１ｇに純水を加えて、濃度２．７重量％に調製した。
【０２５１】
このアルミナ被覆シリカ微粒子の水溶液７１６３ｇに、３号水硝子（シリカ濃度２４重量％）を２３ｇ（アルミナ被覆シリカ微粒子１００質量部に対して、シリカ分２．８質量部に相当）添加し、９８℃まで昇温した後３０分熟成し、シリカ濃度３重量％の珪酸液３３１ｇ（前記熟成終了後のアルミナ被覆シリカ微粒子水溶液のシリカ分１００質量部に対して、珪酸液のシリカ分が５質量部に相当）を１０時間かけて撹拌しながら徐々に添加した。添加完了後、９８℃にて１時間熟成した。
【０２５２】
その後、限外濾過膜（ＳＩＰ−１０１３）にて常に液面が一定となるように純水を供給しながら洗浄を水溶液の電導度が一定となるまで行い、その後シリカ濃度が１２重量％になるまで濃縮し、次いで、固形分濃度が３０重量％になるまでロータリーエバポレーターで濃縮して金平糖状金属酸化物粒子(R3)分散液を調製した。
得られた金平糖状金属酸化物粒子(R3)について、平均粒子径(DA)、突起の平均高さ(H)、比表面積(SA1)、表面粗度(SA1)／(SA2)を測定し、結果を表に示す。
【０２５３】
表面処理金平糖状金属酸化物粒子(R3)分散液の調製
実施例１において、金平糖状金属酸化物粒子(R3)分散液を用いた以外は同様にして固形分濃度２重量％の表面処理金平糖状金属酸化物粒子(R3)分散液を調製した。
【０２５４】
撥水性透明被膜付基材(R3)の製造
実施例１において、固形分濃度２重量％の表面処理金平糖状金属酸化物粒子(R3)分散液を用いた以外は同様にして撥水性透明被膜付基材(R3)を製造した。
【０２５５】
得られた撥水性透明被膜付基材(R3)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０２５６】
［比較例４］
金平糖状金属酸化物粒子(R4)分散液の調製
シリカゾル（日揮触媒化成（株）製：カタロイドＳＩ−８０Ｐ、窒素吸着法により測定される比表面積から換算された平均粒子径８０ｎｍ）２５００ｇに純水を加えて、シリカ濃度１５．４重量％に調整した。
【０２５７】
このシリカゾル６５００ｇに、１４℃にて、アルミン酸ナトリウム［化学式：ＮａＡｌＯ2］の０．９重量％水溶液１１ｇ（シリカゾルのシリカ分１００質量部に対して、アルミン酸ナトリウム０．０１質量部に相当）を攪拌しながら２時間かけて均等に添加した。そして、９０℃に昇温して、３時間熟成した。
【０２５８】
得られたアルミナ被覆シリカ微粒子の分散液の固形分（アルミナ被覆シリカ微粒子）の含有量を測定したところ１５．３重量％であった。このアルミナ被覆シリカ微粒子水溶液１２６４ｇに純水を加えて、濃度２．７重量％に調製した。
【０２５９】
このアルミナ被覆シリカ微粒子の水溶液７１６３ｇに、３号水硝子（シリカ濃度２４重量％）を３０ｇ（アルミナ被覆シリカ微粒子１００質量部に対して、シリカ分３．７質量部に相当）添加し、９８℃まで昇温した後３０分熟成し、シリカ濃度３重量％の珪酸液２１６６ｇ（前記熟成終了後のアルミナ被覆シリカ微粒子水溶液のシリカ分１００質量部に対して、珪酸液のシリカ分が３２．４質量部に相当）を１０時間かけて撹拌しながら徐々に添加した。添加完了後、９８℃にて１時間熟成した。
【０２６０】
その後、限外濾過膜（ＳＩＰ−１０１３）にて常に液面が一定となるように純水を供給しながら洗浄を水溶液の電導度が一定となるまで行い、その後シリカ濃度が１２重量％になるまで濃縮し、次いで、固形分濃度が３０重量％になるまでロータリーエバポレーターで濃縮して金平糖状金属酸化物粒子(R4)分散液を調製した。
得られた金平糖状金属酸化物粒子(R4)について、平均粒子径(DA)、突起の平均高さ(H)、比表面積(SA1)、表面粗度(SA1)／(SA2)を測定し、結果を表に示す。
【０２６１】
表面処理金平糖状金属酸化物粒子(R4)分散液の調製
実施例１において、金平糖状金属酸化物粒子(R4)分散液を用いた以外は同様にして固形分濃度２重量％の表面処理金平糖状金属酸化物粒子(R4)分散液を調製した。
【０２６２】
撥水性透明被膜付基材(R4)の製造
実施例１において、固形分濃度２重量％の表面処理金平糖状金属酸化物粒子(R4)分散液を用いた以外は同様にして撥水性透明被膜付基材(R4)を製造した。
【０２６３】
得られた撥水性透明被膜付基材(R4)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０２６４】
[比較例５]
金平糖状金属酸化物粒子(R5)分散液の調製
シリカゾル（日揮触媒化成（株）製：カタロイドＳＩ−８０Ｐ、窒素吸着法により測定される比表面積から換算された平均粒子径８０ｎｍ）２５００ｇに純水を加えて、シリカ濃度１５．４重量％に調整した。
【０２６５】
このシリカゾル６５００ｇに、１４℃にて、アルミン酸ナトリウム［化学式：ＮａＡｌＯ2］の０．９重量％水溶液６２３８ｇ（シリカゾルのシリカ分１００質量部に対して、アルミン酸ナトリウム５．５７質量部に相当）を攪拌しながら２時間かけて均等に添加した。そして、９０℃に昇温して、３時間熟成した。
【０２６６】
得られたアルミナ被覆シリカ微粒子の分散液の固形分（アルミナ被覆シリカ微粒子）の含有量を測定したところ８．３重量％であった。このアルミナ被覆シリカ微粒子水溶液２３３０ｇに純水を加えて、濃度２．７重量％に調製した。
【０２６７】
このアルミナ被覆シリカ微粒子の水溶液７１６３ｇに、３号水硝子（シリカ濃度２４重量％）を３０ｇ（アルミナ被覆シリカ微粒子１００質量部に対して、シリカ分３．７質量部に相当）添加し、９８℃まで昇温した後３０分熟成し、シリカ濃度３重量％の珪酸液２１６６ｇ（前記熟成終了後のアルミナ被覆シリカ微粒子水溶液のシリカ分１００質量部に対して、珪酸液のシリカ分が３２．４質量部に相当）を１０時間かけて撹拌しながら徐々に添加した。添加完了後、９８℃にて１時間熟成した。
【０２６８】
その後、限外濾過膜（ＳＩＰ−１０１３）にて常に液面が一定となるように純水を供給しながら洗浄を水溶液の電導度が一定となるまで行い、その後シリカ濃度が１２重量％になるまで濃縮し、次いで、固形分濃度が３０重量％になるまでロータリーエバポレーターで濃縮して金平糖状金属酸化物粒子(R5)分散液を調製した。
得られた金平糖状金属酸化物粒子(R5)について、平均粒子径(DA)、突起の平均高さ(H)、比表面積(SA1)、表面粗度(SA1)／(SA2)を測定し、結果を表に示す。
【０２６９】
表面処理金平糖状金属酸化物粒子(R5)分散液の調製
実施例１において、金平糖状金属酸化物粒子(R5)分散液を用いた以外は同様にして固形分濃度２重量％の表面処理金平糖状金属酸化物粒子(R5)分散液を調製した。
【０２７０】
撥水性透明被膜付基材(R5)の製造
実施例１において、固形分濃度２重量％の表面処理金平糖状金属酸化物粒子(R5)分散液を用いた以外は同様にして撥水性透明被膜付基材(R5)を製造した。
【０２７１】
得られた撥水性透明被膜付基材(R5)について、凹凸構造の平均高さ（ＴF）、平均凸部間距離（ＷF）、微細凹凸構造の平均高さ（ＴFF）、平均凸部間距離（ＷFF）、鉛筆硬度、密着性、耐擦傷性、撥水性、全光線透過率およびヘーズを測定し、結果を表に示す。
【０２７２】
【表１】
2015110285.tif 000002
【０２７３】
【表２】
2015110285.tif 000003
【０２７４】
【表３】
2015110285.tif 000004